(57)【要約】クロロシラン（主に：トリクロロシラン）の製造のためおよびこれらクロロシランからの高純度ポリシリコンの堆積のための方法および関係する材料。クロロシラン製造のためのソースは、共晶または亜共晶の銅−シリコンであり、前記銅−シリコンの濃度範囲は１０ないし１６ｗｔ％シリコンである。共晶または亜共晶の銅−シリコンは、塩素処理反応器に好適な形状に鋳造され、そこで、少なくとも部分的にＨＣｌからなるプロセスガスに曝される。このガスは共晶または亜共晶の銅−シリコンの表面で反応してシリコンを揮発性クロロシランの形態で抽出する。貧化した共晶または亜共晶の材料はその後リサイクルすることができ、抽出された量のシリコンが補充され、この材料は所望の形状へ再鋳造される。【選択図】    図１
2012515130.tif 000002
【特許請求の範囲】
【請求項１】
シリコン堆積によるシリコン精製での使用のための化学蒸気搬送ガスの製造方法であって：
それぞれの金属シリコン合金について定義されたシリコンの共晶重量パーセント以下のシリコン重量パーセントを有する金属シリコン合金材料と注入ガスを反応させることと；
前記金属シリコン合金材料の原子マトリックスから得られるシリコンを含む化学蒸気搬送ガスを生成させることと；
前記蒸気搬送ガスを後段のシリコン堆積での使用のために排出することと
を含む方法。
【請求項２】
前記シリコンの重量パーセントは或る重量パーセント範囲である請求項１に記載の方法。
【請求項３】
前記金属として銅を使用する前記金属シリコン合金について、前記重量パーセント範囲は、約８ないし約１６重量パーセントシリコンである請求項２に記載の方法。
【請求項４】
前記蒸気搬送ガスはクロロシランを含み、前記金属シリコン合金は前記金属として銅を使用する請求項１に記載の方法。
【請求項５】
前記注入ガスは塩化水素、水素または塩化水素および水素の組み合わせを含む請求項４に記載の方法。
【請求項６】
前記銅シリコン合金は金属グレードシリコンである請求項５に記載の方法。
【請求項７】
前記金属シリコン合金の前記金属は：銅；ニッケル；鉄；銀；白金；パラジウム；およびクロムからなる群より選択される請求項２に記載の方法。
【請求項８】
前記銅シリコン合金は約１ないし約１６重量パーセントのシリコンを含む請求項３に記載の方法。
【請求項９】
前記シリコン−銅合金は約１０ないし約１６重量のシリコンを含む請求項８に記載の方法。
【請求項１０】
前記銅シリコン合金材料は制御された合金材料温度にある請求項４に記載の方法。
【請求項１１】
前記制御された合金材料温度は、前記銅シリコン合金材料の最小拡散閾値温度と融点温度との間にある請求項１０に記載の方法。
【請求項１２】
前記制御された合金材料温度は約３００℃の温度と約５００℃との間にある請求項１０に記載の方法。
【請求項１３】
前記金属シリコン合金材料の外表面と前記金属シリコン合金材料の内部との間にシリコン濃度勾配を生じさせ、前記注入ガスによる消費のために、前記金属シリコンマトリックスを通しての前記外表面へのシリコンの原子拡散を促進することをさらに含む請求項１に記載の方法。
【請求項１４】
前記金属シリコン合金材料中のシリコン晶子の存在が定義された晶子閾値未満である請求項１３に記載の方法。
【請求項１５】
前記定義された晶子閾値は、前記金属合金中の亜共晶重量パーセントのシリコンの性質である請求項１４に記載の方法。
【請求項１６】
前記定義された晶子閾値は、前記金属合金中の共晶重量パーセントのシリコンの性質である請求項１４に記載の方法。
【請求項１７】
前記金属シリコン合金材料中に存在する定義された不純物成分のためのゲッターとして働く前記金属シリコン合金材料をさらに含む請求項１に記載の方法。
【請求項１８】
前記定義された不純物成分のフィルタリングは、定義された最小抵抗率閾値を超えている抵抗率を堆積シリコンの厚さ全体にわたって有する精製シリコンの製造を促進する請求項１７に記載の方法。
【請求項１９】
前記堆積シリコンについて、材料スライスの選択された厚さの位置において、抵抗率が、過共晶合金材料からの堆積シリコンの抵抗率と比較して一桁以上大きい請求項１８に記載の方法。
【請求項２０】
前記金属シリコン合金材料は酸化に対する親和性が定義された親和性閾値未満であり、この材料が酸化剤に曝露されることによってこの材料が構造保全性を保持することを促進する請求項１に記載の方法。
【請求項２１】
定義された晶子閾値未満の前記金属シリコン合金材料中のシリコン晶子の存在は、注入ガスへの曝露の間の金属シリコン合金材料の構造保全性の低下を抑制する請求項１４に記載の方法。
【請求項２２】
後段のシリコン堆積によるシリコン精製での使用のための化学蒸気搬送ガスの製造装置であって、前記方法が：
それぞれの金属シリコン合金について定義されたシリコンの共晶重量パーセント以下のシリコン重量パーセントを有する金属シリコン合金材料と注入ガスを反応させるため、および前記金属シリコン合金材料の原子マトリックスから得られるシリコンを含む化学蒸気搬送ガスを生成させるために構成されたチャンバと、
前記蒸気搬送ガスを後段のシリコン堆積での使用のために排出するための、前記チャンバに接続された出口と
を含む装置。
【請求項２３】
それぞれの金属シリコン合金について定義されたシリコンの共晶重量パーセント以下のシリコン重量パーセントを有する金属シリコン合金材料を収容する化学蒸気反応器。
【請求項２４】
それぞれの金属シリコン合金について定義されたシリコンの選択された共晶重量パーセントにあるシリコン重量パーセントを有する金属シリコン合金材料を収容する化学蒸気反応器であって、前記合金材料中のシリコン晶子の存在が定義された最大晶子閾値以下である化学蒸気反応器。
【発明の詳細な説明】
【発明の概要】
【０００１】
発明の分野
本発明は、クロロシランの製造方法および装置に関する。
【０００２】
発明の背景
一般にシリコンからのクロロシランの製造のために、ＨＣｌまたはＨＣｌと水素との混合物を、固定床リアクタ、流動床リアクタ、または任意の種類の攪拌型リアクタ内で、シリコンと反応させる。このプロセスは、３００ないし１１００℃の温度で一般に行われる。殆どの場合において、この反応のために金属グレードシリコン（すなわち、９８ないし９９．５％の純度を有するシリコン）が使用され、生成物は、後段の化学反応で直接使用されるか、またはさらなる精製工程後に使用される。後者は、シーメンス式ＣＶＤ反応器での高純度シリコンの製造のためのクロロシランの使用に用いられる。ある添加剤を金属グレードシリコンに混合させて、この反応の生産性または選択性を向上させることがあり、銅については米国特許第4,676,967号（Breneman）に記載されており、クロムについては米国特許出願公開第2007/0086936 A1（Hoelら）に記載されている。シリコンと使用する添加剤との間に大きな接触面積を設けることは、殆どの場合において挑戦であり、米国特許第6,057,469号（Margariaら）および米国特許出願公開第2004/0022713A1（Bulanら）において説明されているように、粉砕された小さなサイズのシリコン粒子の使用を必要とする。
【０００３】
製造したクロロシランの使用に関して、気体不純物を最小限にすることは、ガスの清浄化および濾過のコストを下げるであろう。銅は、クロロシラン生成の生産性を向上させるための触媒としてだけでなく、金属不純物用のゲッタリング材料としても働くことが知られている。Olsonは、加熱黒鉛フィラメントの直近へのケイ化銅の設置を説明している。ガスの移動は、熱いフィラメントと相対的に冷たいチャンバの壁との間の温度差によって生じる自然対流にのみによって起こる。一般に、単一チャンバの配置はいくつかの問題を起こしうる。たとえば、米国特許第4,481,232号に記載された方法では、限られた量のケイ化銅しかチャンバ内に装入することができず、合金はそのフィラメントへの近接のせいで間接的に加熱される。それゆえに、合金の温度は、適切に制御することができず、気体状シリコンの製造の最適温度範囲を超えて増加するであろう。当業者は、高すぎる温度は、銅−シリコン合金中にまたは銅自体の中に捕捉された金属不純物を動かすであろうし、その結果精製したシリコン中の金属不純物の濃度を高めるであろうということを認識するであろう。特に水素の存在下では、高過ぎる反応温度は、気体状のクロロシラン生成物流の組成を不都合に変えるであろうし、銅−ケイ素合金中にまたは銅自体の中に捕捉された金属不純物を動かして、それにより精製プロセスの生産性または品質を下げるであろうことがさらに認められるであろう。また、単一チャンバの構成は、堆積させるシリコンの純度に悪影響を与えるであろう揮発性不純物および粒子の適切な抑制にも欠如している。微量の銅でさえ半導体または太陽電池用途でのシリコンの使用に非常に不都合であることは、シリコン産業において周知されている。そのため、米国特許第4,481,232号に開示された単一チャンバの配置は、実験室規模の用途にのみ適しており、スケールアップには最適でないであろう。さらに、クロロシランの製造は、精製されたシリコンを熱いフィラメント上に堆積させる方法にとって不可欠なものである。
【０００４】
高純度シリコンは、太陽電池の使用および半導体デバイスの製造などの、電子産業におけるいかなる用途にも必要とされる。どの電子用途に必要な純度レベルも、いわゆる金属グレードシリコン（ｍ.ｇ.シリコン）によって提供されるものより著しく高い。そのため、複雑かつ費用のかかる精製工程が必要となる。これは、ｍ.ｇ.シリコンを単純化された方法で精製するために、費用対効果およびエネルギー効率がより高いプロセスの強い必要性をもたらす。
【０００５】
一般に、シリコンの精製のための２つのアプローチ、化学パスおよび冶金学パスが有名である。化学精製の場合、ｍ.ｇ.シリコンを、クロロシランの形態で気相へ移し、その後、化学気相堆積（ＣＶＤ）プロセス（たとえば、従来のシーメンス法などのトリクロロシランの使用，たとえば米国特許第2,999,735号；第3,011,877号；第3,979,490号；および第6,221,155号を参照のこと，またはシランの使用，たとえば第4,444,811号および第4,676,967号を参照のこと）の形態で堆積させる。この場合、第１の工程は、小さなサイズの（顆粒状の／粉砕された）シリコン粒子からの流動床反応器におけるクロロシランの形成、および結果としての気体種の蒸留である。シリコンはプロセスガスに完全に曝される小さな粒子の形態で使用されるので、不純物（金属不純物、ホウ素、リンなど）も気相となることがあり、それゆえに、シリコン堆積のために、またはシランの精製のための水素化などの他の化学的処理のためにクロロシランが使用されうる前に、これらを蒸留によって除去しなければならない。
【０００６】
冶金学的アプローチは、単にシリコンとして（およびたとえばWO/2008/031,229 A1に開示されているように、分離および酸化による不純物の除去）かまたはｍ.ｇ.シリコンと金属（たとえばアルミニウム）との合金としてのｍ.ｇ.シリコンの鋳造を必要とする。後者の場合、前記金属は不純物のためのキャッチャー／ゲッターとして働くが、精製したシリコンを鋳造してインゴットにする前に、それを湿式化学的に浸出させなければならない。また、冶金学的アプローチは、化学パスよりも著しく低い純度レベルをもたらしうる。
【０００７】
化学パスの主な欠点は、実際には、クロロシランの生成の間、ｍ.ｇ.シリコンの小さなサイズの粒子のストックが、反応のための大きなシリコン表面を提供するのに必要とされることである。さらに、望ましくない高圧および／または高温が、ｍ.ｇ.シリコンとプロセスガス（ＨＣｌ、またはＨＣｌ、Ｈ2混合物）との間の反応を進めておくのに必要とされる。これは、クロロシラン流中の高い不純物（金属塩化物、ＢＣｌ3、ＰＣｌ3、ＣＨ4など）濃度をもたらしうるものであり、これは蒸留による徹底的な精製を必要としうる。
【０００８】
銅などの金属は、必要とされる温度を下げかつ収率を高める（たとえば、米国特許第2009/0060818 A1）ので、シリコンとＨＣｌとの間の反応のための触媒として働くことが知られている。触媒として使用する場合、銅，またはどちらかといえば塩化銅の形態にある銅，をｍ.ｇ.シリコン粒子と接触させ、それによりＨＣｌとのそれらの反応性を高める。この用途の場合、銅などの金属は別体のｍ.ｇ.シリコンストックのための触媒としてのみ使用されるので、適用される金属／銅触媒の濃度は、より低いパーセントまたはパーミルの範囲内にある。この範囲の場合、銅などの金属は、ｍ.ｇ.シリコンストックからの不純物の精製またはゲッタリング（すなわち濾過）に関する機能を持たない。
【０００９】
ｍ.ｇ.シリコンの精製のための銅−シリコン合金の使用が、Jerry Olson（米国特許第4.481.232；R.C. Powell, J.M. Olson, J. of Crystal Growth 70 (1984) 218; P. Tejedor, J.M. Olson, J. of Crystal Growth 94 (1989)579; P. Tejedor, J.M. Olson, J. of Crystal Growth 89 (1988) 220も参照のこと）によって提案された。Olsonは、２０ｗｔ％Ｓｉより大きな（たとえば２０−３０ｗｔ％）銅−シリコンピースを鋳造し、彼はこれを加熱したシリコンフィラメントの直近に置いた。入れられたプロセスガス（ＨＣｌ−Ｈ2混合物）は合金からシリコンをクロロシランの形態で抽出し、Olsonは精製したシリコンをシリコンフィラメント上に堆積させることができた。シリコンの抽出は、４００ないし７５０℃の温度範囲で行われた。金属シリコン合金を使用する場合、合金材料１６中に晶子が存在すると（たとえば、合金材料中に２つの相が存在する場合）、精製プロセスの内側および外側の両方での合金材料の不安定性などの重要な作業上欠点に遭遇しうることが認められるべきである。
【００１０】
発明の概要
本発明の目的は、上に示した欠点のうち少なくとも１つを防ぐおよび／または緩和するための、低純度シリコンソースからの蒸気堆積搬送ガス（vapour deposition transport gas）の製造用のシステム、方法および／または材料を提供することにある。
【００１１】
本発明は、クロロシランの製造装置および方法を提供する。特に、本発明は、シリコン−金属合金の形態にあるシリコンのソースと反応して１種以上のクロロシランを含むガスを提供できる供給ガスからのクロロシランの製造方法を提供する。ここでの用語クロロシランの使用は、シリコンに結合した１個以上の塩素原子を有するシランと同族のあらゆる分子種のことを言う。ソース材料は、鋳造されたもしくは焼結された金属ケイ化物の形態にあるシリコンか、または、より一般的な意味では、シリコン−金属合金である。
【００１２】
本発明は、クロロシランの生成のための独立型の装置として使用してもよいし、高純度シリコン製造用のシーメンス式ＣＶＤ反応器に接続してもよいし、シリコンを堆積させるための任意の種類の後段のチャンバに接続してもよい。注入ガスは、純ＨＣｌでもよいし、ＨＣｌ、水素およびクロロシランからなるガス混合物でもよい。これらプロセスガスは、積極的に反応チャンバから出し入れされる。ソース材料として使用される金属ケイ化物は、１５０℃を超える温度まで積極的に加熱される。
【００１３】
１つの態様では、本発明は、クロロシランの正確な（measured）製造のための装置であって、入口を有しこれを通して第１のガス混合物が収容されるチャンバであって、シリコンのソースを提供するのに適したシリコン−金属合金を収容するように構成されたチャンバを具備しており、前記ガス混合物が、前記シリコンのソースと反応して１種以上のクロロシランを含むガスを提供できる気体状ソースを含む装置を提供する。この装置は、前記チャンバに接続されており、クロロシランを通すように構成された出口と、前記チャンバへと接続されており、前記チャンバが前記合金を収容した際にこれを積極的に加熱できる加熱デバイスとをさらに具備している。この装置は、前記チャンバに接続された制御システムであって、前記第１のガス混合物の前記チャンバへの量および流量を制御するように、および、さらには、クロロシランを生成させる前記第１のガス混合物の前記合金との反応を促進するのに十分な温度まで合金を積極的に加熱するように前記加熱デバイスを制御するように構成された制御システムをさらに含んでおり、前記クロロシランは前記出口を通過できる。
【００１４】
１つの実施形態では、チャンバに収容される第１のガス混合物は、（ｉ）塩化水素、（ｉｉ）水素および塩化水素の混合物および（iii）水素、塩化水素およびクロロシランの混合物からなる群より選択される。
【００１５】
もう１つの実施形態では、シリコンのソースを提供するのに適した合金は、シリコン−金属合金であり、前記金属は、低い蒸気圧を有し、ＨＣｌガスおよび水素と混合される場合に制限された反応を示す。この合金は、シリコン−銅合金、シリコン−ニッケル合金、シリコン−鉄合金、シリコン−銀合金、シリコン−白金合金、シリコン−パラジウム合金、シリコン−クロム合金またはこれらの組み合わせからなる群より選択されうる。さらなる実施形態では、この合金はプロセスガスの生成速度を促進できる少なくとも１種の添加剤を含む。
【００１６】
本発明のさらなる実施形態では、前記装置は、チャンバ内でのおよびチャンバ内の出口を通してのガスの移動および搬送を助けるように構成された攪拌器をさらに含んでもよい。前記装置はチャンバ内に設置された内部プロペラであってもよいし、前記攪拌器はチャンバに接続された外部ポンプでもよい。
【００１７】
もう１つの実施形態では、本発明の加熱デバイスは、チャンバの内部に設置されている。あるいは、前記加熱デバイスは、チャンバの外側に設置されていてもよく、このチャンバに接続されていてこのチャンバを加熱できるものである。
【００１８】
もう１つの態様では、本発明は、シリコンの気体状ソースの製造装置であって、それを通して制御された量の初期ガスソースが収容される入口およびガスを通すことができる出口を有し、シリコンのソースを提供するのに適したシリコン−金属合金を収容するように構成されたチャンバと、前記合金をチャンバに収容した際に、シリコンの気体状ソースを生成させるシリコンと前記初期ガスソースとの反応を促進するのに十分な温度まで前記合金を積極的に加熱することができる加熱デバイスとを具備する装置を提供する。初期ガスソースの量および流量は制御されうる。
【００１９】
代わりの態様では、本発明は、クロロシランの製造方法であって、（ｉ）シリコンのソースを含むシリコン−金属合金をチャンバ内に設置する工程と；（ｉｉ）塩素のソースを含む制御された量の注入ガス混合物を前記チャンバ内に供給する工程と；（iii）少なくとも１種のクロロシランを含むプロセスガスソースを生成させるのに十分な温度まで積極的に前記合金を加熱する工程と；（ｉｖ）少なくとも１種のクロロシランを含むプロセスガスソースを前記チャンバから取り出す工程とを含む方法を提供する。
【００２０】
１つの実施形態では、前記方法は、前記チャンバを１５０℃ないし１１００℃の範囲内にある温度まで、好ましくは３００ないし８００℃の間にある温度まで加熱することを含む。
【００２１】
さらなる実施形態では、前記方法で使用される合金は、シリコン−金属合金であって、前記金属は、低い蒸気圧を有し、ＨＣｌガスおよび水素と混合される場合、適用される温度範囲では制限された反応を示すものである。合金は、シリコン−銅合金、シリコン−ニッケル合金、シリコン−鉄合金、シリコン−銀合金、シリコン−白金合金、シリコン−パラジウム合金、シリコン−クロム合金またはこれらの組み合わせからなる群より選択されうる。注入ガスがＳＴＣ（たとえば、シーメンス反応器の排気ガスとして）を含有しているおよび／または高収率のＴＣＳが必要とされる場合、シリコン−金属合金は、少なくとも１種の成分、たとえば銅、ニッケルまたはクロムがＳＴＣのＴＣＳへの逆反応のための触媒として働きうるように選択される。
【００２２】
複雑かつ費用のかかる精製工程が、今日の高純度シリコン精製プロセスでは必要とされうる。今日のプロセスの他の欠点は、化学蒸気（chemical vapour）中の高い不純物濃度であり、これは蒸留による徹底的な精製を必要としうる。過共晶合金は従来技術のプロセスにあったが、精製プロセスの内側および外側の両方での合金材料の不安定性などの重要な作業上欠点があった。この精製システムおよび方法と対照的に、シリコンの精製方法であって：それぞれの金属シリコン合金について定義されたシリコンの共晶重量パーセント以下のシリコン重量パーセントを有する金属シリコン合金材料と注入ガスを反応させることと；前記金属シリコン合金材料の原子マトリックスから得られるシリコンを含む化学蒸気搬送ガスを生成させることと；シリコン堆積を促進するように構成されたフィラメントに前記蒸気搬送ガスを流すことと；シリコンを精製された形態で前記化学蒸気搬送ガスから前記フィラメント上に堆積させることとを含む方法が提供される。
【００２３】
提供されるもう１つの態様は、シリコン堆積によるシリコン精製での使用のための化学蒸気搬送ガスの製造方法であって、それぞれの金属シリコン合金について定義されたシリコンの共晶重量パーセント以下のシリコン重量パーセントを有する金属シリコン合金材料と注入ガスを反応させることと；前記金属シリコン合金材料の原子マトリックスから得られるシリコンを含む化学蒸気搬送ガスを生成させることと；前記気相蒸気ガスを後段のシリコン堆積での使用のために排出することとを含む方法である。
【００２４】
さらなる態様は、化学気相堆積（ＣＶＰ）プロセスでの使用のためのそれぞれの金属シリコン合金について定義されたシリコンの選択された共晶重量パーセントにあるシリコン重量パーセントを有する金属シリコン合金材料であって、前記合金材料中のシリコン晶子の存在が定義された最大晶子閾値以下である材料である。
【００２５】
さらなる態様は、化学気相堆積（ＣＶＰ）プロセスでの使用のためのそれぞれの金属シリコン合金について定義されたシリコンの共晶重量パーセント以下にあるシリコン重量パーセントを有する金属シリコン合金材料である。
【００２６】
さらなる態様は、それぞれの金属シリコン合金について定義されたシリコンの共晶重量パーセント以下のシリコン重量パーセントを有する金属シリコン合金材料を収容する化学蒸気反応器である。
【００２７】
さらなる態様は、後段のシリコン堆積によるシリコン精製での使用のための化学蒸気搬送ガスの製造装置であって、前記方法が、それぞれの金属シリコン合金について定義されたシリコンの共晶重量パーセント以下のシリコン重量パーセントを有する金属シリコン合金材料と注入ガスを反応させるためにおよび金属シリコン合金材料の原子マトリックスから得られるシリコンを含む化学蒸気搬送ガスを生成させるために構成されたチャンバと；後段のシリコン堆積での使用のための蒸気搬送ガスを排出するための、前記チャンバに接続された出口とを具備する装置である。
【００２８】
さらなる態様は、それぞれの金属シリコン合金について定義されたシリコンの共晶重量パーセント以下のシリコン重量パーセントを有する金属シリコン合金材料を収容する化学蒸気反応器である。
【００２９】
さらなる態様は、合金材料中のシリコン晶子の存在が定義された最大晶子閾値以下になるようにそれぞれの金属シリコン合金について定義されたシリコンの選択された共晶重量パーセントにあるシリコン重量パーセントを有する金属シリコン合金材料を収容する化学蒸気反応器である。
【００３０】
銅−シリコン化合物を使用して、銅の触媒性質を利用しかつ金属−シリコンマトリックスを使用して不純物を制御する／ゲッタリングすることが１つの目的である。
【００３１】
目的のさらなる例は：塩化処理反応器での使用のための銅−シリコンソースの製造であって、（１）鋳造の間の微小なクラックの形成を抑え、（２）所望の保管寿命を有し、重大な酸化を抑え、（３）塩化処理反応器内での使用の間の膨潤／膨張を抑え、（４）塩化処理反応器内での使用の間のダストまたは粉末の放出を抑え、（５）選択された抵抗率閾値を上回る高純度シリコンの製造をもたらし、および／または（６）管理することができ、シリコンが著しく貧化した場合には再び溶解／鋳造（すなわちリサイクル）できる製造である。
【００３２】
ここで、以下の図面を参照しながら本発明をさらに詳細に説明する。
【図面の簡単な説明】
【００３３】
【図１】図１は、外部加熱デバイスを使用する本発明の装置の１つの実施形態の概略図である。
【図２】図２は、内部加熱デバイスを有する本発明の装置の代わりの実施形態の概略図である。
【図３】図３は、制御システムを含む本発明の装置の代わりの実施形態の概略図である。
【図４】図４は、図１の装置および方法の一例としての、合金材料を使用する一般的な精製プロセスおよび装置を示すブロック図である。
【図５】図５は、図４の合金材料についての相図の一例である。
【図６】図６は、図４の合金材料のマトリックスの一例である。
【図７】図７は、図４の装置のための金属合金材料の共晶の性質の代わりの実施形態である。
【図８ａ】図８ａは、図４の装置に望まれない、合金材料の過共晶の性質を示している。
【図８ｂ】図８ｂは、図４の装置での使用後の、図８ａの合金材料の一例の結果を示している。
【図９】図９は、図８ａの過共晶合金の酸化挙動に対する、図３の銅−シリコン共晶合金材料の酸化挙動を示している。
【図１０ａ】図１０ａは、図６の合金材料のさらなる実施形態である。
【図１０ｂ】図１０ｂは、図１の装置の蒸気生成プロセスでひｎした後のシリコン含有物を示している。
【図１１】図１１は、図４の化学蒸気製造および堆積プロセスの一例の方法についてのブロック図である。
【図１２】図１２は、図４の化学蒸気製造プロセスの一例についてのブロック図である。
【図１３】図１３は、図４の合金材料のための鋳造装置の一例である。
【図１４】図１４は、図１３の装置を使用する鋳造プロセスの一例についてのブロック図である。
【図１５ａ】図１５ａは、図４の装置で使用する共晶または亜共晶の合金材料から得られる堆積シリコンの厚さを通して測定した抵抗率の図である。
【図１５ｂ】図１５ｂは、図４の装置で使用する共晶または亜共晶の合金材料から得られる堆積シリコンの厚さを通して測定した抵抗率の図である。
【００３４】
好ましい実施形態の詳細な説明
Olsonによって提案された銅−シリコン合金の重大な欠点は合金が過共晶であるらしいことであることが認められ、出願人は、過共晶が、大気に曝される際に酸化する傾向を示すことと、それが塩素処理プロセスの間に膨潤して崩壊することとを確認した。後者は、合金材料中の銅−シリコン共晶マトリックスに散在した相当多量のシリコン晶子および関連するクラックの存在によって生じうる。
【００３５】
以下の説明では、多くの用語を広範にわたって使用しているが、本発明の種々の態様の理解を促進するために、以下の定義を提供する。明細書における例、たとえば用語の例の使用は、単に例示を目的としているだけであり、ここでは本発明の実施形態の範囲および意味を制限することを意図していない。数値範囲はその範囲を定義する数を含める。明細書では、用語「含んでいる（comprising）」は、非限定的な用語として使用しており、フレーズ「限定はされないが、〜を含んでいる（including, but not limited to）」と実質的に等価であり、用語「含む（comprise）」は対応する意味を有する。さらに、実例によって示すような特定の手法は、圧力、温度、および／または合金材料１６中のシリコン含有量のパーセントを制御することをおおよそ目的にしうることが認められる。規定された特定の手段における僅かな変更は、このような相違の影響がプロセス９、１１および／または合金材料１６の晶子１２０含有量にとって僅かであるのならば受入れられる。たとえば、おおよその温度は、上下数度の温度のばらつきを意味しうる。たとえば、おおよそのシリコン重量パーセントは、特定の重量パーセントの測定値の０．０１−０．２の範囲内にある上下を意味しうる。
【００３６】
本発明は、クロロシランの製造方法を提供する。特に、本発明は、シリコン−金属合金からのクロロシランの製造方法を提供する。ここでの用語クロロシランの使用は、シリコンに結合した１個以上の塩素原子を有するあらゆるシラン種のことを言う。
【００３７】
供給材料は、鋳造または焼結されたシリコン−金属合金の形態にあるシリコンである。本発明は、（ｉ）クロロシランの生成用の独立式の装置として使用してもよいし、または（ｉｉ）高純度シリコンの製造のためにシーメンス式ＣＶＤ反応器に接続してもよいし、（iii）シリコンの堆積用の任意の種類の後段のチャンバに接続してもよい。
【００３８】
注入ガスは、純ＨＣｌでもよいし、ＨＣｌ、水素およびクロロシランからなるガス混合物でもよい。プロセスガスは、積極的にチャンバ内に運ばれかつこのチャンバから外に出される。供給材料として使用するシリコン−金属合金は、１５０℃を超える温度まで積極的に加熱される。
【００３９】
特定のクロロシラン成分の収率を高めるために、生成したクロロシランを、ＳＴＣ−コンデンサまたはＳＴＣからＴＣＳへのコンバータによって分離することがあり、過剰な成分は塩素処理チャンバへと送り戻される場合がある。
【００４０】
１つの実施形態では、本発明の装置は、それを通して第１のガス混合物を収容する入口を有するチャンバを含み、このチャンバは、シリコンのソースを提供するのに適したシリコン−金属合金を収容するように構成されている。ガス混合物は、シリコンのソースと反応して１種以上のクロロシランを含むガスを提供できる気体状のソースを含む。また、この装置は、前記チャンバに接続されておりかつクロロシランを通すように構成された出口と、前記チャンバに接続されておりかつシリコン−金属合金がチャンバ内に収容された際にこれを積極的に加熱することができる加熱デバイスとをさらに含む。また、この装置は、前記チャンバに接続されておりかつ第１のガス混合物の該チャンバへの量および流量を制御するように、およびさらには前記加熱デバイスを、クロロシランを生じさせる前記第１のガス混合物と合金との反応を促進するのに十分な温度まで前記合金を積極的に加熱するように制御するように構成されている制御システムをさらに含み、クロロシランは前記出口を通ることができる。
【００４１】
もう１つの実施形態では、本発明は、シリコンの気体状のソースの製造方法であって、それを通して制御された量の初期ガスソースを収容する入口とガスが通ることができる出口とを有するチャンバを具備する方法を提供する。このチャンバは、シリコンのソースを提供するのに適したシリコン−金属合金を収容するように構成されている。この装置は、合金が前記チャンバ内に収容されたときに、シリコンの気体状のソースを生じさせるシリコンと初期ガスのソースとの反応を促進するのに十分な温度まで前記合金を積極的に加熱できる加熱デバイスをさらに含んでいる。
【００４２】
本発明の装置において使用する初期ガスソースの量および流量は、生産性を制御するために制御される。チャンバに接続され、それによりチャンバの入口に直接または間接的に接続された初期ガスソースの流量を制御する制御システムの使用によって、初期ガスソースの量および流量の制御を行うことができる。あるいは、初期ガスソースの量および流量は、初期ガスソースのソースで制御してもよいし、チャンバの入り口を直接また間接的に制御してガス流に影響を与えることによって制御してもよい。チャンバ内でのガスの流量の追加の制御は、チャンバ内に設置されたまたはそこに接続されたガイドシステムおよび／または攪拌器によって提供してもよい。攪拌器については、以下でさらに説明する。
【００４３】
本発明は、クロロシラン、たとえばジクロロシラン、トリクロロシランおよび四塩化ケイ素、またはこれらの２種もしくは３種の混合物の製造に関する。特に、本発明は、低グレードシリコン（たとえば金属グレードシリコン）を使用し、それをクロロシランの形態にある気相と接触させるシリコンの精製のための、クロロシランの使用に関する。その後、クロロシランは、Apparatus and Method for Silicon Refinementと題された本出願人の同時係属出願に記載されているような、後段のシリコンの堆積のための化学気相堆積チャンバに運ばれてもよい。
【００４４】
本発明の装置および方法で使用するシリコン−金属合金を形成するために、任意の金属を使用することができ、ただし、前記金属は低い蒸気圧を有し、ＨＣｌガスおよび水素との限られた反応性を示し、前記金属は堆積チャンバ内の熱いフィラメント上で分解する傾向にある気体種を形成すべきでない。合金を形成する考えられる金属としては、限定はされないが、銅、ニッケル、鉄、銀、白金、パラジウム、クロムまたはこれらの金属の組み合わせが挙げられる。本発明の好ましい実施形態では、前記合金は、ほぼ共晶の銅−シリコン組成または亜共晶の銅−シリコン組成またはこれらの間にある任意の組成のシリコン−銅合金である。
【００４５】
ここで説明するクロロシラン反応器は、固定床反応器であるが、当業者は、移動床または任意の種類の攪拌床配置も同様に使用できることを認めるであろう。初期プロセスガス、たとえばＨＣｌまたは水素とＨＣｌとの混合物の間の反応は、１５０℃ないし８００℃の温度で起こるが、より融点の高いケイ化物の使用の場合はより高くてもよい。温度上限は、金属−ケイ化物の溶融を避けるように、合金の組成によって左右される。温度およびガス流量は、ここで説明するように、積極的に制御される。
【００４６】
ここでは塩素処理チャンバとも呼ばれるクロロシランチャンバは、合金を入れかつここで説明した初期プロセスガスを収容する寸法形状となっている。このチャンバは、加熱システムを備えている。構造的および機械的な理由を除いては、塩素処理チャンバについての大きさの限定はない。この塩素処理チャンバは、ここで説明するような該塩素処理チャンバを加熱するように構成された加熱システムに接続されているかまたはこれを含むべきであることが理解されるであろう。このチャンバは、円筒形でもよいし、箱型でもよいし、説明するプロセスに適した任意の幾何の形状でもよい。１つの実施形態では、このチャンバは、より容易な排気とより優れた過剰圧力プロパティとを提供する円筒形である。このチャンバは、以下にさらに詳細に説明するように、内部の加熱器によってかまたは該チャンバに接続された外部の加熱器によって加熱されるように構成されている。
【００４７】
このチャンバは、腐食性雰囲気および動作温度の範囲に耐えることができる任意の材料から製造されうる。シリコン−合金を適所に保持するために、装入物キャリアを使用してもよく、この装入物キャリアは、チャンバと同じ雰囲気および温度を耐えなければならず、それ故に同様の材料から作られてもよく、ただし、プロセスのために使用される温度内で合金を形成しない。
【００４８】
チャンバは、プロセスガスのための入口および出口を含んでいる。好ましくは、この入口および出口は、チャンバ内に封入された合金にプロセスガスの均一な流れが提供されるように設計されている。流れガイドシステムを使用して均一性を向上させてもよい。出口は、チャンバから出て行くガスが使用される用途に応じて、メッシュまたはパーティクルフィルタを備えていてもよい。
【００４９】
プロセスガスは、積極的に、塩素処理チャンバ内に押し込まれかつこのチャンバの外に運び出される。ブロワまたはポンプなどの任意の種類の攪拌器を使用して、ガスを積極的に押し込むことができる。このポンプまたはブロワは腐食性ガスに曝されるので、このような条件に耐えることができる材料で作られるべきである。入口または出口の近くに外部ポンプを設置してもよい。
【００５０】
チャンバ内に設置されたシリコン−金属合金を、プロセスガスとシリコンとの速い反応を確実にするのにおよび高い出力を保証するのに適切な温度まで積極的に加熱する。上で説明したように、前記チャンバは、加熱デバイスを含んでいてもよいし、外部加熱デバイスに接続されていてもよい。加熱デバイスは、チャンバおよび合金を直接加熱するように、すなわち、合金の加熱が加熱デバイス以外の他のソースによって影響を受けないように使用される。用語「積極的な加熱」、またはその変形は、合金の制御される加熱の方法であって、合金の温度が加熱デバイスの出力を変えることによって変更される方法を説明するために使用される。クロロシランの生成は発熱反応であるが、生じる熱の量は、シリコン−金属合金の加熱への小さな寄与しか提供しないことが理解されるであろう。それゆえに、合金温度の制御は加熱デバイスに主に関連する。
【００５１】
内部加熱デバイスの場合、グラファイトヒーター、好ましくはＳｉＣ被覆したもの、または腐食性雰囲気での使用に好適な任意の他の材料を使用することができる。内部加熱デバイスは、大きな径の反応器のための強化加熱を提供し、さらに、より低い壁面温度でのチャンバの動作を可能にして、容器材料の耐腐食性を向上させる。外部加熱デバイスが使用される場合、任意の種類の抵抗加熱器を使用してこれをチャンバに接続することができる。外部加熱デバイスは、塩素処理チャンバの外壁の近くに設置することができ、それはそれに直接接続することもできるし、チャンバの壁の一部とすることもできる。ここで示した説明から、チャンバ内に均一な温度分布を提供するのと共に、加熱デバイスとチャンバとの間の優れた熱接触が必要であることが理解されるであろう。加熱デバイスの数およびそれらの位置は、合金の加熱が可能な限り効率的におよび均一に行われるように設計されることがさらに認められるであろう。ガス入口側でのプロセスガスの予熱を使用することによって、合金の均一な加熱を向上させることができる。加熱デバイスに加えて、この装置は、チャンバからの熱損失を低減させるために断熱材をさらに含んでもよく、これを、チャンバの周囲に設置して、それにより加熱素子およびチャンバを包み込みんでもよい。この断熱材の材料は如何なるときもプロセスガスに曝されないので、技術水準にある任意の断熱材料を使用できる。
【００５２】
温度は、技術水準にある温度コントローラによって制御できる。シリコン合金の温度は、高い生成速度を達成するために、１５０℃よりも高くあるべきであり、好ましくは３００℃よりも高くあるべきであり、１１００℃を超えるべきでない。当業者は、水素とＨＣｌとのガス混合物を注入ガスとして使用する場合、高すぎる温度はシリコンと塩化水素ガスとの間の平衡反応を片側にシフトさせ、他方にあるクロロシランを固体シリコンの方向にシフトさせるであろうことを認めるであろう。純銅−シリコン合金を使用する場合、温度は８００℃を超えないほうがよい。なぜなら、これは銅−シリコン合金の共晶温度を示しているからである。より高い融点の金属−ケイ化物を供給材料として使用する場合、それはより高くなるであろう。チャンバの温度は熱伝対または任意の他の種類の温度センサによって制御および／またはモニタされうる。温度センサは好ましくは合金に取り付けるが、そうである必要はないことと、当業者であれば加熱素子の電力消費量に基づいて合金温度を制御できるであろうこととが理解されるであろう。好ましいクロロシラン生成物がトリクロロシランである場合、トリクロロシランについての高い選択性を達成するために、より低い温度を適用すべきである。銅−シリコン合金の場合、トリクロロシランの生成に好ましい温度範囲は２５０ないし４５０℃の範囲内にあるであろう。
【００５３】
１つの実施形態では、合金を、この合金の表面がガス流に十分に曝されるようにチャンバ内に設置する。合金は好ましくは銅および低純度シリコン、たとえば金属グレードシリコンである。しかしながら、より高い純度のシリコンを使用することもできることが理解されるであろう。シリコン濃度は、高いシリコン生産性を確保するために、少なくとも１０ａｔ％であるべきである。しかし、より低いシリコン濃度も大体においてこのプロセスを損なうことなく同様に使用できるが、当業者には明らかなことに、生産性および収率が下がる。合金の鋳造プロセスの間に、クロロシランの精製の間の反応時間を早めるために、追加の添加剤を添加してもよい。使用されうる他の添加材としては、限定されないが、クロム（Ｃｒ）、ニッケル（Ｎｉ）、鉄（Ｆｅ）、銀（Ａｇ）、白金（Ｐｔ）、およびパラジウム（Ｐｄ）が挙げられる。
【００５４】
使用される合金は、チャンバの容易な装入を可能にしかつ好ましくは大きな表面対体積比を提供する任意の形態、たとえばブリック、プレート、顆粒、大きな塊（chunks）、ペブルまたは任意の他の形状を取りうる。
【００５５】
使用される初期プロセスガスは、反応して、シリコンを運ぶのに適している化学蒸気搬送ガスを形成することができるガスである。１つの実施形態では、初期プロセスガスは、塩素のソースを提供する。１つの実施形態では、初期プロセスガスは、入口を通してチャンバへ供給される水素および乾燥ＨＣｌガスであり、合金は銅−ケイ化物合金である。水素および乾燥ＨＣｌガスの比は、１：９ないし９：１の範囲内、好ましくは１：５ないし５：１の範囲内、またはより好ましくは１：２ないし２：１の範囲内にある。この実施形態の場合、塩素処理装置から出て来るガス混合物は、シリコン堆積チャンバへ直接供給できる。
【００５６】
もう１つの実施形態では、初期ガスは純ＨＣｌであり、生成するクロロシランガスは、さらなる精製のために使用してもよいし、たとえば水素と混合させて堆積チャンバへと供給してもよい。一般に、供給されるガスはこのプロセスに害を与えることなくクロロシランを含有しうる。
【００５７】
ここで説明する装置は、通常の大気圧下で動作しうる。あるいは、この装置は、高められた圧力、たとえば１ないし１０ｂａｒの範囲内にある圧力下で動作しうる。ある実施形態では、この装置は、約５ｂａｒの高められた圧力下で動作しうる。このプロセスに精通したものであれば、高められた圧力が、一方ではクロロシランの生産性を向上させ、他方では揮発性金属塩化物（たとえば、排他的ではないが、ＡｌＣｌ3）の排気を低減させることを認めるであろう。
【００５８】
このプロセスに先立って、塩素処理チャンバを好ましくは排気して、このプロセスのための酸素を含まない雰囲気を提供する。当業者は、減圧システムが腐食性ガスたとえばＨＣｌまたはクロロシランに曝される場合があり、耐食性減圧部材を必要とすることを認めるであろう。あるいは、酸素を含まない雰囲気は、チャンバを酸素も水分も含まないパージガスでパージすることによって提供される。
【００５９】
供給したら、初期プロセスガスは、合金の表面でシリコンと反応する。結果として、クロロシラン、たとえばトリクロロシラン、四塩化ケイ素またはジクロロシランが、Ｈ2−ＨＣｌ混合物とシリコン合金との反応によって生じる。この反応によって、シリコンを運ぶための化学蒸気搬送ガスが提供される。簡略化すると、この反応を以下のように書くことができる：
Ｓｉ  ＋  ３ＨＣｌ  →  ＳｉＨＣｌ3  ＋Ｈ2
【００６０】
この反応の典型的な副生成物は、ＳｉＨ2Ｃｌ2（ＤＣＳ）およびＳｉＣｌ4（ＳＴＣ）である。
【００６１】
ここで説明する方法がクロロシランの製造のために使用されることが理解されるであろう。本発明の装置は、以下にさらに説明するようないくつかの用途のために使用でき、これらの用途としては、たとえば、限定はされないが、クロロシランの製造用の独立式の装置として、Apparatus and Method for Silicon Refinementと題された同時係属出願に記載されたような閉ループシステムにおいて、およびたとえば米国特許第2,999,735号；第3,011,877号；および第6,221,155号に開示されているようなシーメンス式ＣＶＤ反応器のようなポリシリコン用の化学気相堆積プロセスが挙げられる。
【００６２】
ある用途では、ポリシリコンのための化学気相堆積での使用において、塩素処理チャンバを、クロロシランのソースを必要とする任意の他のシステム、たとえばシーメンス式のポリシリコン堆積反応器と併用してもよい。この使用では、チャンバをシーメンス反応器に、塩素処理チャンバの出口がシーメンス反応器の入口に接続するように結合させることができる。または、それは複数チャンバ型のアセンブリ、たとえば幾つかの塩素処理チャンバが１つの堆積反応器に供給を行うもの、または幾つかの堆積反応器に接続された１つの大きな塩素処理チャンバの設置を可能にする。
【００６３】
もう１つの用途では、塩素処理チャンバを、堆積チャンバに、これら２つの反応器が１つの閉ループシステムを形成するように接続してもよい。Apparatus and Method for Silicon Refinementと題した同時係属出願に記載されたこの配置は、搬送の長さと対応する器具および設備とを最小にし、考えられる汚染の元を減らす。
【００６４】
もう１つの用途では、この装置は、独立式の装置として使用されうる。この装置は、高純度クロロシランの独立式の製造として、生成するクロロシランがたとえば部分蒸留プロセスに供給されるように使用されうる。銅が不純物に対する優れたゲッターであり、さらにはクロロシランの精製のための触媒として働くという事実のおかげで、供給材料としてのシリコン−銅−合金の使用は高い生産性をもたらす。
【００６５】
ここで、図面を参照しながら、１０という番号を一般的に付した本発明の装置について説明する。
【００６６】
図１は、気密雰囲気（gas tight atmosphere）を提供するチャンバ１２を有する装置を示している。このチャンバは、上板または底板を取り外すことによって頂部または底部を開放できるし、任意の他の種類の気密扉または窓を備えていてもよい。上で述べたように、合金１６はチャンバ１２の内部に設置される。チャンバ１２が接続されている外部加熱デバイス６は、反応器の内部の制御された温度を提供する。図１および図２に数字１８で示したように、追加の断熱材を追加して、外部への熱損失を低減してもよい。チャンバ１２内の温度は、図示していない熱伝対または任意の他の種類の温度センサによって、制御および／またはモニタされる。
【００６７】
チャンバ１２は入口２２および出口２３を含んでいるが、設置および配置に応じて、入口２２と出口２３とを取り替えてもよいことは理解されるであろう。ガス流のためのガイドシステム２０を設置して、流れを改善してもよい。殆どの場合において、チャンバは注入管よりも径が大きいので、ガイドシステムは入口で流れを変えて、チャンバの断面全体にわたって均一な流れを提供する。ガイドシステムは、適切な数の穴を有するプレートであって、ガス流が該プレートを通り抜けるのを可能にするものでもよい。このシステムは、使用されうる温度および腐食ガスに耐える材料から形成されうる。追加のガス供給ライン２８、２９をチャンバ１２に接続して、ガスをチャンバ１２へと通すことを可能にしてもよく、このようなガスとしては、初期プロセスガスおよび／またはパージガスが挙げられうる。さらに、入口２２、２３、２８、または２９を使用する排気システムを設置してもよい。技術水準にある任意の減圧システムを使用できる。当業者は、この減圧システムは腐食性ガスに曝される場合があり、耐食性減圧部材を必要とすることを認めるであろう。入口／出口２２、２３に沿っておよびガス供給ラインに沿って、その内部のガス流を制御することができるバルブ２４が設置されている。バルブ２４は、ガスの流れの制御が必要とされる任意の場所に含められうる。ポンプまたはブロワ２６は、塩素処理チャンバ内部に強制流を提供する。
【００６８】
図２は、本発明の装置の代わりの実施形態の概略図を示しており、ここでは、加熱デバイス６がチャンバ１２の内部に組み込まれている。この配置は電気フィードスルー３０を含んでいる。上で述べたように、本発明の装置は、クロロシランのさらなる使用が必要とするならば、追加の器具、たとえば、金属塩化物をたとえば除去するための１つ以上の凝縮器３２、パーティクルフィルタ３４、ガス分析システム、またはクロロシラン変換器（たとえば、排他的ではないが、ＳＴＣからＴＣＳへの変換器）３６をシステムに追加してもよい。用途に応じて、変換器３６は、（たとえば、Ｈ2、ＨＣｌおよびクロロシランの混合物がチャンバ内に供給される場合には）入口側に設置してもよいし、出口側に設置してもよい。
【００６９】
図３は、入口２２および出口２３を有しており、制御システム４０に接続されているチャンバ１２の概略図である。制御システム４０は、初期ガスソースのチャンバ１２への量および流量を制御するように構成されていてもよい。さらに、制御システム４０は、チャンバ１２に接続された、図示していない加熱デバイスを制御するように構成されていてもよい。
【００７０】
本発明の装置およびその使用をさらに説明するために、以下の例を提供する。これらは単なる例であって、何ら限定するものではない。
【００７１】
例１
１４ｃｍの径および３０ｃｍの高さの円筒形石英塩素処理チャンバに、従来の鋳造技術によって製造された５０ｗｔ％のシリコン合金のおおよそ５ｃｍ3のかたまりからなる、合計で１．１５ｋｇのシリコン−銅合金１６を装入した。適切な排気および２８０℃までの合金の予熱ののち、乾燥ＨＣｌをチャンバ内に導入して、分当たり１リットルの速度で４５分間にわたって流した。排出ガス流をＨＣｌ流と合わせ、配管に組み込んだ膜ポンプを用いて秒当たり０．５−１．５リットルの速度で入口に再循環させた。プロセスガス流の試料をガスクロマトグラフィによって分析し、４５％のトリクロロシラン（ＴＣＳ）、６．５％のＨＣｌ、２．５％の四塩化ケイ素（ＳＴＣ）、および１％未満のジクロロシラン（ＤＣＳ）からなり、残部が水素であることがわかった。
【００７２】
例２
例１の塩素処理チャンバ１２および合金装入物１６において、チャンバからプロセスガスを排気して、１００％の水素で再充填した。合金を約３００℃まで加熱したのち、合計で５ＬのＨＣｌを１．５時間の期間をかけて添加し、プロセスガスを、上の例１で論じたように、入口に再循環させた。プロセスガス流の分析は、プロセスガス流のクロロシラン含有量が不変であり、ＨＣｌの各々の添加の９９％超が反応してクロロシランを形成することに対応する構成を示した。１．５時間の終わりに、ガスの組成は、６％のＴＣＳ、３．６％のＳＴＣ、０．２％未満のＨＣｌまたはＤＣＳであり、残部は水素であった。
【００７３】
例３
例２の合金１６を、ＨＣｌを３−６Ｌ／時の速度で流しながら、２２０℃まで冷ました。２時間後、ガス流の組成は、１７％のＴＣＳ、４．７％のＳＴＣ、０．３％未満のＨＣｌまたはＤＣＳであり、残部が水素であった。
【００７４】
例４
３４ｃｍの径および５０ｃｍの高さの塩素処理チャンバ１２に、シリコン−銅合金１６の２５個のブリックを装入し、合金の総重量は１２ｋｇであり、シリコンの濃度は３０ｗｔ％であり、すなわち３．６ｋｇであった。合金ブリックは従来の鋳造技術によって製造した。これらブリックを塩素処理チャンバの中央に等間隔で設置した。適切な排気およびチャンバをプロセスガスで充填したのち、この塩素処理チャンバをシーメンス式のポリシリコン堆積チャンバに接続し、このシステムの体積は１５０ｌであった。シリコン−金属合金１６を３００ないし４００℃の温度まで加熱し、プロセスガスを塩素処理チャンバと堆積チャンバとの間の閉ループシステムにおいて循環させた。合金の温度およびフィラメントの温度は、別々に制御され、互いに影響を与えなかった。塩素処理チャンバ内で生成したクロロシラン、たとえばトリクロロシランは堆積チャンバ内で消費され、堆積プロセスからの排気ガスは、シリコン合金と反応することによって新たなクロロシランを生成させるのに使用された。ガスは、４８時間にわたって循環し、堆積チャンバと塩素処理チャンバとの間の管に組み込まれたブロワによって押し込められた。これら４８時間の間に、１．６ｋｇのシリコンをシリコン−銅−合金から抽出し、堆積反応器内で堆積させた。この量のシリコンは、約７．７５ｋｇのＴＣＳと等価であり、これは１２９０リットルの気体状ＴＣＳに対応する。固体材料の形態で挿入された合金ブリックは、多孔質の、多少スポンジ状の材料を形成し、これは、シリコンが合金ブリックの内部領域から抽出されなければならない場合に優れたガス交換を可能にする。塩素処理プロセスの終わりに、合金ブリックの著しい膨潤が観察され、それらの一部が崩れた。プロセスを止め、反応器を冷ました後、ガスを不活性ガスによって交換した。堆積されたシリコン中から銅は検出されず、シリコンはＧＤＭＳ（グロー放電質量分光分析，銅の検出限界は５０ｐｐｂである）によって、独立した認定研究所（NAL-Northern Analytical Lab., Londonderry, NH）によって分析された。分析は、銅は固相を保ち、シリコンのみが気相になって合金から抽出されることを明らかに示す。
【００７５】
例５
シリコン濃度が３０ａｔ％である１５ｋｇの銅−シリコンを４７個のブリック１６の形態で塩素処理チャンバ１２内に設置した。チャンバをシリコン堆積反応器に接続して、生成したクロロシランを消費し、堆積プロセスの間に生じる新鮮なＨＣｌをシステムに提供した。１５時間以内に、１，１５ｋｇのシリコンを合金から抽出した。堆積条件は堆積がＴＣＳから起こるように選択していたので、抽出されたシリコンは５．５ｋｇのＴＣＳに達し、これは約９２０リットルのＴＣＳまたは１ｌ／分の平均ＴＣＳ製造と等価であった。
【００７６】
例６
シリコン濃度が５０ａｔ％である６ｋｇの銅−シリコンを１８個のブリック１６の形態で塩素処理チャンバ１２内に設置した。チャンバをシリコン堆積反応器に接続して、生成したクロロシランを消費し、堆積プロセスの間に生じる新鮮なＨＣｌをシステムに提供した。４４時間以内に、１．６ｋｇのシリコンを合金から抽出した。堆積条件は堆積がＴＣＳから起こるように選択していたので、抽出されたシリコンは７．７ｋｇのＴＣＳに達し、これは約１．２８５リットルのＴＣＳまたは０，４８ｌ／分の平均ＴＣＳ製造と等価であった。堆積されたシリコンによる最大のＴＣＳ生成量は０，５７ｌ／分に達した。このプロセスの間、合金は膨潤し、スポンジ状の、幾分緩く結びついた複合材料（rather loosely connected composit）を形成した。
【００７７】
例７
４７ｋｇの共晶の銅−シリコン（Ｓｉ濃度が１６ｗｔ％）１６を、１０３枚のプレートの形態で塩素処理チャンバ１２内に入れた。プレートの厚さは６ｍｍであった。チャンバをシリコン堆積反応器に接続し、生成したクロロシランを消費し、堆積プロセスの間に生じた新鮮なＨＣｌをシステムに提供した。７０時間以内に、４ｋｇのシリコンを共晶の銅−シリコンから抽出し、ガスの形態に変換させた。共晶の銅−シリコンを３５０ないし４５０℃の温度まで加熱した。塩素処理チャンバ内に供給された初期ガスの組成は、Ｈ2とＨＣｌとの混合物（６０％のＨ2および４０％のＨＣｌ）であった。プロセスの間、塩素処理チャンバには、堆積反応器からのオフガスのみを供給した。プロセス後、共晶の銅−シリコンプレートの保全性が完全に与えられ、プレートの膨潤も粉末化も観察されなかった。
【００７８】
５４ｋｇの亜共晶（純イータ相、Ｓｉ濃度１２ｗｔ％）の銅−シリコン１６を１１０個のブリックの形態で塩素処理チャンバ１２内に入れた。塩素処理プロセスの間の温度は２７０ないし４５０℃の範囲内にあった。チャンバをシリコン堆積反応器に接続して、生成したクロロシランを消費しかつ堆積プロセスの間に生じた新鮮なＨＣｌをシステムに提供した。１１７時間以内に、４ｋｇのシリコンを亜共晶の銅−シリコンから抽出し、気相へと変換させた。塩素処理チャンバ内に供給された初期ガスの組成は、Ｈ2とＨＣｌとの混合物（６０％のＨ2および４０％のＨＣｌ）であった。プロセスの間、塩素処理チャンバには、堆積反応器からのオフガスのみを供給した。プロセス後、亜共晶の銅−シリコンブリックの保全性が完全に与えられ、ブリックの膨潤も粉末化も観察されなかった。
【００７９】
方法８を用いる合金材料１６および装置１０の代わりの実施形態
図４を参照すると、クロロシランを含有する搬送ガス１５の製造のためのソースとしてたとえば使用される合金材料１６が提供されている。共晶および／または亜共晶の金属−シリコン合金材料１２からの（搬送ガス１５中の）クロロシラン９の製造のための一般的な方法と共に、合金材料１６の一般的な望まれる性質、ならびに合金材料１６の製造、クロロシラン堆積プロセス８の一例での使用、およびリサイクルの例を説明する。以下の説明は、たとえばＣＶＤ装置１０で行われるＣＶＤプロセス８での使用に望ましい性質を有する金属／シリコン合金材料１６を提供する。ＣＶＤプロセス８および対応する装置１０の以下の例は、単に議論を目的として、塩素処理９−堆積１１として説明されている。所望されるのならば、塩素処理を目的としたもの以外のＣＶＤプロセス８（蒸気製造９および堆積１１を含む）および対応する装置１０も合金材料１６を用いて使用できることが考えられる。クロロシランが、合金材料１６中のシリコンと（たとえばＨＣｌを含有する）注入ガス１３との反応の結果として生じる搬送ガス１５の一例であることが認められる。搬送ガス１５の他の例としては、他のハライド（たとえばシリコンと共に、反応性の形態のフッ素、臭素、および／またはヨウ素−ＨＢｒ、ＨＩ、ＨＦなど−を含有するもの）を挙げることができる。したがって、ハロゲン化水素の異なる沸点および注入ガス１３と金属シリコン合金材料１６のシリコンとの異なる反応性のせいで、温度、ガスの組成、圧力および／またはプロセス９、１１に関連する他のパラメータに関しての所定の変更が必要となりうる。さらに、プロセス９、１１のためにまたはこのプロセス９、１１の間に使用される所定の材料との適合性を提供しなければならない。
【００８０】
ＣＶＤの例としては、たとえば、限定はされないが：動作圧力によって分類されるもの；蒸気の物理的特徴によって分類されるもの；プラズマ法；原子層ＣＶＤ（ＡＬＣＶＤ）；熱線ＣＶＤ（ＨＷＣＶＤ）；物理−化学混成気相堆積（ＨＰＣＶＤ）；急熱ＣＶＤ（ＲＴＣＶＤ）；および気相エピタキシー（ＶＰＥ）が挙げられる。搬送ガス生成プロセス９の動作圧力および／または温度は、搬送ガス１５の形成に適合する（すなわちこれを促進する）ように、合金材料１６の融点と適合するように（たとえば、プロセス９の温度は、合金材料１６の融点温度よりも低い）、および／またはマトリック１１４を通してのシリコンの拡散に適合しておよび／またはそうでなければこれを促進して、合金材料１６中に含まれるどんな不純物の拡散にも優先させる（たとえば、これよりも大きい−たとえば少なくとも２倍大きい、少なくとも４倍大きい、少なくなくとも一桁大きい、少なくとも二桁大きい）ように選択されうる。
【００８１】
一般に、化学気相堆積（ＣＶＤ）は、高純度、高性能の固体材料たとえば所望の純度の堆積シリコン２７を製造するのに使用される化学的プロセス８である。プロセス８（たとえば、塩素処理９−堆積１１のプロセスを含む）は、半導体および太陽電池産業において、所望の純度および形状のシリコン２７を製造するのに使用されうる。典型的なＣＶＤプロセス８では、シリコン基板２６（たとえば、ウェハまたは付形されたロッドなどのフィラメント）を１種以上の揮発性前駆体（すなわち、塩素処理プロセス９によって製造した搬送ガス１５から得られるもの）に曝して、基板２６上へのシリコン２７の堆積プロセス１１を促進させる。したがって、堆積プロセス１１では、プロセスガス１５中のクロロシランが基板２６上で反応しおよび／またはそうでなければ分解して、所望の堆積シリコン２７を製造する。
【００８２】
さらに、プロセス８は、高純度で、費用効率の高いシリコン２７の製造のためにも使用することができ、たとえば未精製シリコン、たとえば、限定されないが、金属／シリコン合金材料１６の成分として提供される約９８ないし９９．５％の純度の金属グレードシリコンの、金属不純物に関しての選択された純度レベル（たとえば、６Ｎ）よりも優れた純度を有する高純度シリコン２７への精製に適用されうる。また、プロセス８は、たとえばウェハ製造のための多結晶または単結晶インゴットを形成するための母材として使用できる、ソーラーグレードシリコン２７の精製および製造のためにも使用できる。
【００８３】
図４を再度参照すると、（たとえば、水素ガスおよび乾燥ＨＣｌガスを含む塩素ソースを提供する）注入ガス１３を、蒸気堆積（たとえば、塩素処理−堆積）装置１０の化学蒸気製造（たとえば塩素処理）領域１２（たとえば、チャンバ、チャンバの一部など）に流し込み、合金材料１６（たとえば、銅−ケイ化物合金）と接触させる。注入ガス１３は、合金材料１６と反応して、シリコンを蒸気製造領域１２内の合金材料１６から装置１０の堆積領域１４（たとえば、チャンバ、チャンバの一部など）へ運ぶための化学蒸気搬送ガス１５を形成することができるガスである。領域１２および領域１４は、（たとえばＣＶＤプロセスの）同一のまたは異なる反応チャンバの両方でありうることが認められる。
【００８４】
上の例と同様に、プロセス８および装置１０は、クロロシランを含有する搬送ガス１５の製造によるシリコンの精製と、シリコンフィラメント２６上への高純度シリコン２７の堆積とを提供する。クロロシランガス１５は、低純度シリコンがシリコン合金材料１６の形態で設置されているところの一方の領域１２で生じ９、高純度シリコン２７は、加熱シリコンフィラメント２６が設置されているところの他方の領域１４において堆積される１１。ここでの用語クロロシランの使用は、シリコンに結合した１個以上の塩素原子を有する任意のシラン種のことを言う。生成するクロロシランとしては、限定はされないが、ジクロロシラン（ＤＣＳ）、トリクロロシラン（ＴＣＳ）および四塩化ケイ素（ＳＴＣ）が挙げられうる。たとえば、ＴＣＳは精製シリコン２７の堆積のために使用できる。
【００８５】
さらに、上で説明したプロセス８では、合金材料１６の使用は、堆積プロセス１１からの金属不純物の除去を促進することができる。特に、この堆積方法は、高純度シリコン２７に合金材料１６中に存在する金属不純物の除去を提供することができる。金属不純物には、たとえばＦｅ、Ｃａ、Ｎａ、ＮｉまたはＣｒなど、揮発性塩化物を形成しないものがあり、そのため、これらは塩素処理領域１２内の合金材料１２に留まる。多少低い沸点を有する塩化物を形成する他のもの（たとえば、ＡｌまたはＴｉ）は蒸発するが、より好ましくは、堆積領域１４において、熱いシリコンフィラメント２６上に堆積するよりも冷たい表面上で凝縮する。
【００８６】
ＣＶＤプロセス８のパラメータの例
注入ガス流１３が領域１２に入ったら、加熱デバイス６を使用して合金材料１６に熱７を積極的に適用／供給し、合金材料１６の温度が選択した温度Ｔ（たとえば１５０℃）よりも高くなったとき、注入ガスは合金材料１６の表面で反応し、シリコンの気体状ソース、すなわちクロロシラン搬送ガス１５を製造する。次に、クロロシランガス１５はこの領域を出て行き、領域１４へ流れる。
【００８７】
領域１４には、少なくとも１つの付形された（たとえばＵ字型の）フィラメント２６が設置されており、ここにシリコン２７が堆積される。フィラメント２６を１０００℃ないし１２００℃の範囲内にある温度まで加熱して、シリコン堆積１１を可能にする。合金材料１６中の晶子１２０（図８ａを参照のこと）の存在（存在する場合）が選択された最大晶子閾値以下であるように選択された重量パーセントのシリコン（共晶シリコンｗｔ％組成以下のシリコン，共晶または亜共晶マトリックス１１４，の場合、合金材料１６中の晶子１２０の存在はたとえ存在していても無視できることが認められる）を使用する装置１０およびプロセス８で使用するシリコン−金属合金材料を形成するために、任意の金属を使用することができ、ただし、前記金属は、定義された蒸気圧閾値未満の蒸気圧を有しかつＨＣｌガスおよび水素との限られた反応を示す。銅シリコン合金材料１６の場合、最大晶子閾値は、合金材料１６中のシリコンの重量パーセントとして、たとえば、２０％未満、１９％未満、１８％未満、１７．５％未満、１７％未満、または１６．５％未満と定義されうる。
【００８８】
さらに、たとえば、金属は、堆積領域１４内の熱いフィラメント２６上で分解する傾向にある気体種を形成すべきでない。好ましくは、使用する金属は、塩素処理領域１２の使用温度の範囲内で揮発性金属塩化物を形成するものでない。合金材料１６を形成する考えられる金属としては、限定されないが、銅、ニッケル、鉄、銀、白金、パラジウム、クロムまたはこれら金属の組み合わせが挙げられる。本発明の好ましい実施形態では、合金材料１６はシリコン−銅合金である。
【００８９】
結果として、クロロシランガス１５，たとえばトリクロロシラン（ＴＣＳ）、四塩化ケイ素（ＳＴＣ）またはジクロロシラン（ＤＣＳ），が、Ｈ2−ＨＣｌ混合物１３とシリコン合金材料１６との反応９によって生じる。この反応９によって、シリコンを運ぶための化学蒸気搬送ガス１５が提供される。簡略化すると、反応９は以下のように書くことができる。
【００９０】
Ｓｉ  ＋  ３ＨＣｌ  →  ＳｉＨＣｌ3  ＋Ｈ2
この反応の典型的な副生成物は、ＳｉＨ2Ｃｌ2（ＤＣＳ）およびＳｉＣｌ4（ＳＴＣ）である。
【００９１】
クロロシランガス１５は、塩素処理領域１２から堆積領域１４へ積極的に運ばれる。シリコン２７の堆積速度１１は、塩素処理および堆積の領域１２、１４間の流量（すなわちガス交換速度）によって制御できる。装置１０に接続され、塩素処理および堆積の領域１２、１４内でのおよびそこへのガス１３、１５の流れを制御するように構成されている制御システムによって、この流量を制御してもよい。あるいは、流量は、注入ガス１３のＨ２対ＨＣｌの比もしくは他の比によって制御できるし、または流量はフィラメント２６の温度によって制御できる。堆積速度１１は、塩素処理領域１２内に設置されたシリコン−金属合金材料１６の量、合金材料１６の温度Ｔ、および／または合金材料１６中のシリコンのｗｔ％にも依存しうる。
【００９２】
上で述べたように、搬送ガス１５中の気体状シリコンを、その後、堆積領域１４内の加熱フィラメント２６上に、高純度シリコン２７として堆積させる。使用されうるフィラメント２６の種類としては、限定されないが、シリコン、グラファイト、モリブデン、タングステンまたはタンタルのフィラメントが挙げられうる。フィラメント２６は、そこへのシリコン２７の後段の堆積１１を可能にする任意の形状のものでありうる。フィラメント２６の温度は、１０００ないし１２００℃の範囲内に制御されかつ維持される。簡略化すると、分解１１は以下のようになりうる：
ＳｉＨＣｌ3  ＋  Ｈ2  →  Ｓｉ  ＋  ３ＨＣｌ
【００９３】
この反応１１の典型的な副生成物は、ＳｉＨ2Ｃｌ2（ＤＣＳ）およびＳｉＣｌ4（ＳＴＣ）である。
【００９４】
さらに、シリコン−金属合金材料１６は、塩素処理領域１２内に、固定床の配置の形態で設置されてもよいし、移動床もしくは任意の他の種類の攪拌床の構成で設置されてもよい。プロセス９の間のシリコン−金属合金材料１６の再装入が、塩素処理領域内の再装入口を使用して行われる場合もある。
【００９５】
金属−シリコン合金材料１２の構造
一般に、２種類以上の固体の混合物（たとえば、金属−シリコン合金材料１６，以下合金材料１６と呼ぶ）の融点は、その成分元素Ａ、Ｂの相対比率に依存する。図５、図６を参照のこと。合金材料１６は、主たる／多い方の成分元素Ｂは金属（たとえば、銅Ｃｕ、ニッケルＮｉ、鉄Ｆｅ、銀Ａｇ、白金Ｐｔ、パラジウムＰｄ、クロムＣｒおよび／またはこれらの組み合わせ）であり、少ない方の成分元素はシリコンＳｉを含んでいるそれであることが認められる。したがって、金属シリコン（Ｓｉ）合金材料１６は、合金構造１１４のうち、金属（たとえばＣｕ）の体積割合と比べて小さい割合の体積（たとえば１０−１６％）をシリコンが占めている金属／シリコン合金として特徴付けることができる。
【００９６】
共晶材料または共晶合金材料１６は、融点が局部温度Ｔの最小値であるような比率にある混合物であり、これは、全ての成分元素Ａ、Ｂが溶融液体Ｌの溶液からこの温度で同時に結晶化することを意味している。共晶合金材料１６のこのような同時の結晶化は、共晶反応として知られており、それが起こる温度Ｔは共晶温度Ｔであり、それが起こる合金材料１６の組成および温度は共晶点ＥＰと呼ばれている。合金材料１６に関して、これは、金属マトリックス／格子１１４における１種以上の元素Ａ、Ｂの部分的または完全な固溶体として定義することができる（図６を参照のこと）。完全固溶体合金は単一固相の微視的構造を与える一方で、部分的な溶体は２相以上を与え、これらは熱（熱処理）履歴に依存するが分布が均質でありうる。合金材料１６は成分元素Ａ、Ｂのそれとは異なる物理的および／または化学的性質を有することが認められる。マトリックス／格子１１４に関して、これは、固体材料の明確に秩序だった成分Ａ、Ｂの構造（たとえば、結晶または結晶性）として定義することができ、その成分Ａ、Ｂは、原子、分子またはイオンとして、２つおよび／または３つ全ての空間的次元に広がる規則的な繰り返しパターンで配置している。
【００９７】
共晶または亜共晶の金属−シリコン合金１６は、この共晶または亜共晶合金１６が、鋳造した合金を冷却した際に、過共晶合金の場合には観察されうるシリコンの微結晶１２０の形成を示さないという点で過共晶合金と区別されうる。この微結晶１２０の欠如は、共晶または亜共晶のシリコン−銅合金がたとえばここで説明したプロセス８のためのソース材料として使用される場合に利点を提供しうる。
【００９８】
図５を参照すると、２種類の固体元素Ａ、Ｂの混合物を含む二元系についての相平衡図の例が示されており、ここでは、共晶点ＥＰは、液相Ｌが固相α＋βに直接隣接している点である。したがって、相図１１５は、水平軸１１７に沿って元素ＡおよびＢの相対重量濃度を、および垂直軸１１８に沿って温度Ｔをプロットしている。共晶点ＥＰは、液相Ｌが固相α＋β（たとえば、ＡおよびＢの両方からなる均質混合物）に直接隣接している点であり、成分元素ＡおよびＢの任意の考えられる合金の最小融解温度を表している。示している相図１１５は、二元系（すなわち、成分Ａ、Ｂ）についてのものであることが認められるが、他の系（たとえば三元系Ａ、Ｂ、Ｃおよびそれ以上）を使用して、多い方の成分元素（または元素グループ）Ｂとしての金属（または様々な金属の混合物）と組み合わせて、Ｓｉがたとえば少ない方の成分Ａ中に含まれる（たとえば、Ｓｉが、１種以上の様々な金属「Ｂ」を含む主成分元素／元素グループと比べて少ない方の成分元素Ａである）ように、合金材料１６を定義できることが考えられる。合金材料１６の例は、限定はされないが：シリコン−銅合金；シリコン−ニッケル合金；シリコン−鉄合金；シリコン−銀合金；シリコン−白金合金；シリコン−パラジウム合金；シリコン−クロム合金；および／またはこれらの組み合わせ（たとえば、Ｃｕ−Ｎｉ−Ｓｉ合金）などである合金である。さらに、合金材料１６は、シリコン成分Ａの重量パーセント（ｗｔ％）組成が二元共晶系の平衡図１１５の共晶点ＥＰの左手側にある亜共晶合金（すなわち、シリコンＡの共晶重量パーセント（ｗｔ％）組成よりも小さなシリコンＡの重量パーセント（ｗｔ％）組成を有する合金）でありうることが認められる。したがって、亜共晶合金が存在する如何なる点でも、その点での溶質（すなわちシリコンＡ）の濃度は、共晶点ＥＰでの溶質（すなわちシリコンＡ）の濃度よりも小さい。さらに、合金材料１６は、シリコン成分Ａの重量パーセント（ｗｔ％）組成が二元共晶系の平衡図１１５の共晶点ＥＰの右手側にある過共晶合金（すなわち、シリコンＡの共晶重量パーセント（ｗｔ％）組成よりも大きなシリコンＡの重量パーセント（ｗｔ％）組成を有する合金）でありうることが認められる。したがって、過共晶合金が存在する如何なる点でも、その点での溶質（すなわちシリコンＡ）の濃度は、共晶点ＥＰでの溶質（すなわちシリコンＡ）の濃度よりも大きい。過共晶合金材料１６は多相（たとえば二相）合金（たとえば不均質）であるとみなされ、一方亜共晶合金材料１６は単相（たとえば一相）合金（たとえば均質）であるとみなされる。
【００９９】
共晶または亜共晶のシリコン−金属合金１６は、ソース材料１６中のシリコン微結晶１２０の実質的非存在を少なくとも部分的に原因とする、鋳造合金が冷えたときのクラッキング１２２に対する抵抗力を有しうる（図８ａ、ｂを参照のこと）。クラッキング１２２の低減は、鋳造ピース１６の内部への周囲空気および水分の到達を抑制することができ、それにより鋳造合金１６が周囲の雰囲気に曝された際に酸素および／または水分の吸収を減らすことができる。これは、鋳造合金１６の保管寿命を延ばすことができる。さらに、（周囲条件への曝露による劣化を原因とする）この合金材料１６に導入された酸素または他の不純物の塩素処理領域１２への放出を減らすことができ、それにより、たとえば、プロセスガス１３中のクロロシラン混合物の純度を向上させるに役立ちかつ堆積シリコン２７の純度を向上させるのに役立つ。
【０１００】
金属−Ｓｉ合金材料１６
様々な金属シリコン合金材料が、搬送ガス１５の製造およびシリコン２７の堆積のための装置１０において有用でありうることが認められる。たとえば、ニッケルシリコン、白金シリコン、クロムシリコン、および／または鉄シリコンは有用な合金でありうるし、ここで、金属シリコン合金材料１６は、この合金材料１６中のシリコンの重量パーセントがおおよそ共晶組成以下となるように選択されるように設計されている。シリコン晶子１２０の量が特定の最大晶子閾値以下であるように、金属シリコン合金材料１６中のシリコンの重量パーセントが選択されることが認められる。特定の最大晶子閾値を上回る合金材料中の任意のシリコン重量パーセントが、晶子１２０および共晶マトリックス１１４の不適合な／相違する熱膨張特性のせいで合金材料の構造保全性にとって有害でありうるのに十分な数、大きさ、および分布の晶子１２０を導入することが認められる。既に論じたように、合金材料１６中の晶子１２０の存在は、クラック１２２のせいで合金材料の構造保全性に有害であり、このクラックは特定の最大晶子閾値を上回る十分な数、大きさおよび／または分布の晶子１２０の存在のせいで生じる。
【０１０１】
また、金属シリコン合金材料１６がマトリックス１１４中に２種類以上の金属、たとえば銅、ニッケル、クロム、白金、鉄、金および／または銀を含む群より選択される２種類以上の金属の任意の組み合わせなどを有することができることも認められる。さらに、（たとえば、２種類以上の金属の場合）金属シリコン合金材料１６の銅が、シリコンを含む他の全ての合金成分の中でも最も大きい重量パーセントでありうることが認められる。
【０１０２】
図７を参照すると、金属クロムシリコン合金材料１６についての共晶性および範囲の例が示されている。
【０１０３】
Ｃｕ−Ｓｉ合金材料１６の例
合金材料１６の更なる例は、多少複雑な相図１１５を形成し、少なくとも１つの共晶点ＥＰが知られており（Ｓｉは約１６ｗｔ％であり、Ｔｍ＝８００℃）、幾つかの金属間相が形成される、銅ＣｕおよびシリコンＳｉである。金属間相の中で最も顕著なのは、Ｃｕ3Ｓｉからなる（温度に応じて所定の相の幅（phase width）を有する）イータ相である。Ｃｕ3Ｓｉ金属間相の融点はＴ＝８５９℃と報告されている。過共晶範囲（たとえば、Ｓｉ濃度が約１６ｗｔ％を上回る範囲）では、銅ＣｕおよびシリコンＳｉは純シリコンＳｉまでの濃度範囲全体にわたって液相で完全に混和するが、冷却の間、シリコンＳｉが分散型の晶子１２０の形態（数ミリメートルの長さの針状または板状）で結晶化し、これは共晶合金材料１６のマトリックス１１４中に埋没する。イータ相未満の濃度範囲（すなわち、Ｓｉが約１６ｗｔ％未満である亜共晶組成）では、少なくとも５種類の追加の金属間化合物が知られているが、それらの殆どは高温範囲についてのみ確認されている。
【０１０４】
いずれにしても、Ｃｕ−Ｓｉ合金材料１６は、Ｓｉが約１６ｗｔ％の範囲内にある場合には共晶合金材料、Ｓｉが約１６ｗｔ％ないし９９ｗｔ％の範囲内にある場合には過共晶合金材料、およびＳｉが１ｗｔ％ないし約１６ｗｔ％の範囲内にある場合には亜共晶合金材料と定義することができる。以下でさらに説明するように、塩素処理−堆積システム１０Ｓｉの塩素処理チャンバ１２での使用のためのＣｕ−Ｓｉ合金材料１６は、たとえば限定はされないが；１−１６％、４−１６％、５−１６％、６−１６％、７−１６％、８−１６％、９−１６％、１０−１６％、１１−１６％、１２−１６％、１３−１６％、１４−１６％、１−１５％、４−１５％、５−１５％、６−１５％、７−１５％、８−１５％、９−１５％、１０−１５％、１１−１５％、１２−１５％、１３−１５％、１４−１５％などの範囲内にある共晶点ＥＰ未満の重量パーセントのそれであって、合金材料１６中でのマトリックス／格子１１４以外のシリコンとしてのシリコン晶子１２０（すなわち、自由シリコン）の形成を制限するかまたは抑制する。晶子１２０がＣｕ−Ｓｉマトリックス１１４以外に生じる析出物であると見なされうることが認められる（すなわち、過剰なシリコン，約１６重量％を超える，がＣｕ−Ｓｉマトリックス１１４中に不溶であり、それゆえにこのマトリック１１４以外に晶子１２０を形成する）。
【０１０５】
たとえば、約１２ｗｔ％Ｓｉの亜共晶合金材料１６の場合、合金材料１６中に存在する自由シリコン（すなわち晶子１２０）は皆無かまたは実際上それに近い。シリコンのｗｔ％が共晶点ＥＰのそれ（たとえば約１６ｗｔ％）に達すると、構成する純（native）シリコンは原子ストリングス（atomic strings）中に４ｗｔ％まで存在することができ、均質合金混合物に寄与する（すなわち、純シリコンが共晶構造１１４内に散在しており、それ故に均質混合物を単相の均質混合物とみなすことができる）。共晶点ＥＰのシリコンのｗｔ％（たとえば、約１６ｗｔ％）を超えると、過剰なシリコンは純シリコン晶子２０として固化し、多相不均質混合物（すなわち、共晶材料１１４およびシリコン晶子１２０を含むもの）のうちの１相として分散する。したがって、共晶点ＥＰのシリコンのｗｔ％（たとえば、約１６ｗｔ％）より低いｗｔ％のシリコンを有する合金材料は、単一相の合金材料１６とみなすことができる。
【０１０６】
不均質に対する均質に関して、均質混合物は１つの相を有するが、溶質Ａおよび溶媒Ｂは変化しうる。混合物は、広義では、物理的に同じ位置にあるが化学的に結合していない２種類以上の物質であり、それゆえに比は必ずしも考慮されない。不均質混合物は、機械的に分離することができる２種類以上の成分の混合物として定義することができる。
【０１０７】
たとえば２種類の純銅系合金材料１６、７％の亜共晶シリコン含有量の第１の合金材料１６と、２２％の過共晶シリコン含有量の第２のそれとを考えてみよう。合金液体の冷却速度は低くて、固化の間の短時間拡散によってこれら相の間に平衡が成立することが想定される。亜共晶合金材料１６の構造は、純銅マトリックス１１４中に散在した微細な共晶Ｓｉのネットワークから構成されている。対照的に、過共晶合金材料１６が冷めた後、材料の構造は、純銅および共晶Ｓｉを含むマトリックス１１４としての共晶相のそれとは別種の相として散在する主たるシリコン結晶１２０からなる。
【０１０８】
さらに、銅を含有する合金材料１６の場合、合金材料１６の外面における原子的にシリコンまたは他の元素（たとえば、マトリックス１１４中でシリコンと結合しているもの）と原子的に化合している銅の存在は、搬送ガス１５を生じさせるシリコンと注入ガス１３との反応を促進する（たとえば、原子的に結合している銅は、シリコンと注入ガス１３との間の反応のための触媒として働く）ことが認められる。さらに、銅は、自由な状態（たとえば純銅）ではなく、むしろマトリックス１１４の中にあるので、搬送ガス１５の不純物としての銅の混入を抑制することができることが認められる。
【０１０９】
過共晶ではない合金材料１６の利点
過共晶として説明される合金材料１６は、共晶材料相１１４およびシリコン晶子１２０（たとえばＳｉ晶子１２０）を有する多相合金の存在に関連することが認められる。
【０１１０】
前に説明したように、図８ａ、図８ｂを参照すると、過共晶合金材料１６の場合、大きな粒径のシリコン晶子１２０が合金材料１６の共晶マトリックス１１４成分／相の至るところに散在している。この不均質多相合金混合物は、塩素処理−堆積システム１０の内側および外側の両方での合金材料１６のさらなる使用および挙動に関して重大な結果を招く。たとえば、合金材料１６の鋳造プロセス、たとえばシステム１０での後段の使用のための合金材料１６の製造の間、第１にシリコン晶子１２０が生じ、それらが共晶金属−シリコンのマトリックス１１４中に埋没する。シリコン晶子１２０は、共晶金属−シリコンのマトリックス１１４と比べると異なる熱膨張係数を有しており、その結果、鋳造プロセスの間の共晶固化点（たとえば、Ｃｕ−Ｓｉの場合Ｔｍ＝８００℃）から室温までの合金材料１６の冷却の間に、共晶金属−シリコンのマトリックス１１４中にクラックおよび微視的クラックが形成しうる。これら微視的クラック１２２は、それがたとえば不活性雰囲気中で保管されない限り、鋳造合金材料１６の進行酸化をもたらしうる。通常の雰囲気下では、合金材料１６の保管寿命は制限されて、ある期間後には合金材料１６の鋳造ピースの分解および崩壊をもたらしうる。
【０１１１】
さらに、連続的な酸化を原因とする過共晶合金材料１６中の高められた酸素レベルは、（塩素処理−堆積プロセス８の間に合金材料１６から得られる）堆積された高純度シリコン２７における酸素濃度の上昇をもたらしうる。さらに、塩素処理プロセス９の塩素処理領域１２における通常の動作温度下での注入ガス１３への曝露の間、過共晶金属−シリコン材料１５は膨潤しうる（たとえば、熱膨張によっておよび／またはクラック１２２を介しての合金材料１６への注入ガス１３の浸透によって膨張しうる）し、合金材料１６の体積は約２倍に増加しうる。さらに、合金材料１６の膨張は、より小さなピース１２４、１２６を生じさせうるものであり、それにより、合金材料１６の物理的形態が多少不安定な材料の形態であるスポンジ状に変性し、これは、塩素処理プロセスガス１３および塩素処理９の関連する塩素処理温度Ｔに繰り返し曝されると容易に崩れ落ちうる（すなわち粉末化しうる）。過共晶合金材料１６の膨潤／分解は、塩素処理−堆積システム１０におけるダストおよび粒子１２４の形成をさらにもたらしうるものであり、これはガス流１５によって運ばれる場合があり、精製したシリコン２７の純度に悪影響を与えうる。最悪な場合、粒子１２４は堆積されたシリコン２７自体の中に入り込みうる。過共晶合金材料１６を使用することのさらなる欠点は、使い尽くした合金材料１６がそのスポンジ状のせいで容易に酸化されて粉末状になりうるものであり、それにより再溶融／再使用のために集めるのが難しくなりうることにある。
【０１１２】
たとえば、Ｃｕ−Ｓｉ合金材料として体現される合金材料１６に関して、共晶または亜共晶の銅−シリコン材料１６が鋳造プロセスの冷却の間のクラック１２２の発生を抑制し、形成した共晶または亜共晶の銅−シリコン材料１６が空気または他の環境条件に曝されて酸化剤および／または水分がこの共晶または亜共晶の銅−シリコン材料１６に到達したときの酸素および／または水分の吸収を抑制しうる点で、この共晶または亜共晶の銅−シリコン材料１６の構造は過共晶合金から区別される。このクラック１２２の防止は、鋳造材料１６の保管寿命を延ばすことができ、さらに、過共晶合金の場合には任意のクラック２２中にトラップされて塩素処理プロセス９の間に放出されうる、酸素またはプロセス８に関する他の不純物の量を減らすことができる。
【０１１３】
共晶または亜共晶の銅−シリコン合金材料１６の場合、（過共晶合金材料の場合に形成される）埋没するシリコン晶子１２０の欠如は、塩素処理反応器のプロセス９での使用に幾つかの重要な結果を招く。プロセス９の間にシリコンが過共晶合金材料１６中の晶子１２０から抽出される場合、大きな空隙またはキャビティ１２２（すなわち膨張したクラック１２２）が生じ、プロセスガス１３が合金材料１６の塊の中に浸透しうる。これは、合金材料１６の膨潤／膨張をもたらしうるものであり、合金材料１６の部分的な／完全な崩壊または粉末化を引き起こしうる。この崩壊は、以下にさらに説明する所望されない不純物を制御するための合金材料１６のフィルタ効果を低めうるものであり、それにより塩素処理−堆積プロセスの精製プロセス８をあまり効率のよくないものにしうる。
【０１１４】
図９を参照すると、共晶の銅−シリコン合金材料１６（約１６ｗｔ％のシリコン）の酸化挙動を過共晶合金材料１２８（４０ｗｔ％シリコン）の酸化挙動と比較している。類似した形状（８×８×１．５ｃｍ）の合金材料の２つのピース１６、１２８を通常の研究室雰囲気中で保管し、材料の重量１３０を時間１３２の関数として測定した。プレーンの銅のピース１３４を参照試料として使用した。過共晶合金１２８は、進行性酸化を表す連続的な重量増加を示した。約３ヶ月以内に、１ｇよりも大きい重量増加が測定され、これは合金材料１２８の元の総重量の約０．２％であった（約６ないし１２ヶ月後、過共晶ピース１２８は普通に分解して崩れ落ちた）。同時に、共晶銅−シリコンピース１６は大きな重量増加を全く示さず、これは、共晶材料１６の中実で、クラックを含まない構造によって説明されうる。
【０１１５】
合金材料１６の形成
図１３を参照すると、合金材料１５の製造プロセスのために使用される鋳造装置２００の一例が示されており、これによると、測定した百分率量の化合した金属およびシリコンを含有した液体材料２０２を、合金材料１６の所望の物理形状の中空キャビティを提供する型２０４に流し込む。次に、溶融液体材料２０２を制御した温度で固化させて、合金材料１６の所望の共晶または亜共晶のマトリックス１１４（図８ａ，ｂ／図１０ａ，ｂを参照のこと）を提供する。さらに、合金材料１６の一体型のマトリック１１４の性質（たとえば、多結晶構造として特徴付けられるもの）を最大限に活用すると共に、晶子１２０の形成を最小にする（図８ａを参照のこと）ように、冷却プロセスを制御する。固化した合金材料１６は鋳造品としても知られており、２０５から押し出されるかまたは型２０４から取り出されて、プロセスが完了する。
【０１１６】
また、図１４を参照すると、好ましい実施形態によれば、共晶または亜共晶の金属−シリコン合金材料１６が鋳造プロセス２２０によって製造され、このプロセスはシリコンが貧化した合金材料１６のための再鋳造プロセスとして変更することもできる。このプロセスでは、シリコン、たとえばｍ．ｇ．シリコンを金属（たとえば銅）と共にまたは亜共晶のシリコン−銅混合物（たとえば、使い尽くした合金材料１６）と共に溶融させる。この溶融は、シリコン−銅溶融物２０２に耐えかつ追加の不純物を溶融物へ不都合に導入することがない黒鉛るつぼまたは任意のるつぼ材料内で行うことができる。次に、溶融物２０２を型２０４、好ましくは、排他的ではないが、黒鉛型２０４に流し込み、（たとえば型２０４の付形により）定義された形状および幾何の所望の共晶または亜共晶の合金材料１６を形成する。より高いシリコン濃度の金属−シリコン合金、たとえば過共晶組成とは対照的に、共晶または亜共晶の材料１６は、この材料は応力なしで冷却できるので、広範な様々な形状（ブリック、スラブ、薄板）に鋳造できる。たとえば、鋳造の冷却プロセスは、気孔（gas porosity）、収縮欠陥、型用材料の欠陥、流し込み材料の欠陥、および／または冶金学的な／マトリックス１１４の欠陥を最小にする／抑制するように構成されている。また、合金材料１６の物理形態／形状は、装置１０の固定床または流動床反応器（たとえば領域１２）のために構成されうることが認められる。
【０１１７】
したがって、合金材料１６を鋳造して、所望の物理形態、たとえば、化学気相領域１２の容易な装入を可能にしかつ定義された比の閾値を上回る選択された表面１３６対体積比を好ましくは提供する、ブリック、プレート、顆粒、塊、ペブルまたは任意の他の形状にすることができる。
【０１１８】
さらに、鋳造した共晶または亜共晶のピース１６にそれを蒸気ガス製造のために使用する前に表面処理を施してもよいし、またはそれらを直接使用してもよい。考えられる表面処理としては、鋳造プロセスの間に形成しうるあらゆる表面汚染物質またはあらゆる酸化皮膜を除去するための、たとえばサンドブラストまたは化学エッチングが挙げられる。
【０１１９】
たとえば、共晶または亜共晶のブリック、スラブまたはプレート（または必要とされるのであれば如何なる形状でも）を、塩素処理反応器１２でのクロロシランの製造のためのソース材料１６として使用することができる。
【０１２０】
合金材料１６の再鋳造
図１４を参照すると、（それぞれの金属シリコン合金について定義されたシリコンの共晶重量パーセント以下の選択された重量パーセントのシリコンを有する金属シリコン合金材料１６を製造するための）再鋳造プロセス２２０であって、プロセス９（図４を参照のこと）において予定された量のシリコンを共晶または亜共晶の材料１６から抽出したのちに行われるプロセスが示されている。亜共晶および／または共晶の材料１６の場合の合金材料１６中に存在する晶子１２０の実質的非存在（たとえば欠如）によるクラック形成１２２の抑制のおかげで合金材料１６がその構造保全性を保持できるので、貧化したスラブ、ブリックもしくはプレートまたは他の物理形態の合金材料１６は、塩素処理領域１２から取り出すことができる。製造されるクロロシラン流１３または堆積されるポリシリコン２７のそれぞれにおいて必要とされる純度レベルに応じて、貧化した材料１６を再溶融させ、追加のシリコンと混合させて、塩素処理プロセス９でのさらなる使用のための未使用の共晶または亜共晶の材料１６を形成してもよい。貧化した材料１６の再循環物の数は、個々の不純物についての閾値と使用するｍｇ．シリコンの不純物レベルとに依存しうる。
【０１２１】
工程２２２では、貧化した金属シリコン合金材料１６の原子マトリックス１１４におけるシリコンの濃度が、この金属シリコン合金材料１６の外表面１３６からこの金属シリコン合金材料１６の内部１４０へかけて増加し、それにより、貧化した材料における外表面１３６に隣接するシリコンの重量パーセントがそれぞれの金属シリコン合金について定義されたシリコン範囲の亜共晶重量パーセント以下となるように、貧化した金属シリコン合金材料１６を溶融することが行われる。工程２２４では、シリコン（たとえば金属グレードシリコン）を貧化した金属シリコン合金材料１６（たとえば溶融したもの、固体または部分的に溶融した形態のものの何れか）に添加して、得られる溶融材料のシリコンの含有重量パーセントを高め、それぞれの金属シリコン合金について定義されたシリコンの共晶重量パーセント以下のシリコンの選択された重量パーセントにする。工程２２６では、溶融合金材料を鋳造して、装置１０の化学蒸気発生領域（図４を参照のこと）への再発生に好適な固体金属シリコン合金材料１６を製造する。任意の工程２２８は、鋳造した金属シリコン合金材料１６の表面処理である。
【０１２２】
表面処理（たとえば、表面上に溜まった金属塩化物を洗い落とすなど）を、亜共晶合金に行うことができることが認められる。過共晶では、これは、スポンジ状構造、すなわち議論したようにクラック１２２の形成のせいで行うことができないであろう。鋳造プロセスの結果としての合金材料１６中に含有された不純物についての閾値に応じて、表面処理が行われたり行われなかったりしうる。さらに、鋳造の間、酸化物および／または炭化物のスラッグ除去（slagging-off）を、合金材料１６の表面処理として行うことができる。
【０１２３】
合金材料１２のフィルタ効果
図４、図１０ａ、図１０ｂを参照すると、過共晶合金材料１６（すなわち晶子１２０を含んでいる，図８ａを参照のこと）の場合、材料１６の膨潤が、ガス１３の流れに影響を与えるまたはこれを妨げ、（膨張／クラック形成のせいによる）合金材料１６の分解からの粉末および粒子の放出が、搬送ガス１５へ不純物／汚染物質を導入することがあり、これは堆積シリコン２７を汚染しうる。
【０１２４】
共晶または亜共晶の銅−シリコン（すなわち晶子１２０が実質的に存在しない，図８ａを参照のこと）の場合、合金材料１６のピースは、膨潤もしないしその形状を見かけ上変化させることもなく、それにより、クラック１２２の形成／広がりと、結果的に生じる合金材料１６の物理的保全性の分解および／または崩壊とを防ぐ。したがって、注入／プロセスガス１３との反応は、亜共晶または共晶材料１６の表面１３６上で起こる。シリコンは、銅−シリコン中で、他の金属元素よりも著しく速い攪拌速度を有することが知られているので、合金材料１６中に残ったあらゆる不純物に対して効率的なフィルタ効果を得ることができ、これらの元素（すなわち、合金材料１６中のＳｉまたは任意の他の考えられる不純物元素）のみ表面１３６に拡散しプロセスガス１３と反応することができる。
【０１２５】
したがって、マトリックス１１４は、合金材料１６中（たとえば、さらには、銅およびシリコンを有するマトリックス１１４中）の不純物のフィルタまたはゲッターと見なすことができ、これは、搬送ガス生成９のための温度および他の動作パラメータが、合金材料１６を通しての考えられる不純物原子（たとえば、Ｃｒ、Ｆｅ、Ｏ2、Ｎ2、ホウ素、リンなど）の拡散よりも優先的な（すなわち規模がより大きい）マトリックス中でのシリコンの拡散を提供するからである。それゆえに、マトリックス１１４は、注入ガス１３とのシリコン反応の化学的／金属学的プロセスの間にゲッター／フィルタとして働いて、それがなければ搬送ガス１５に入り込むであろう不純物を吸収する。合金マトリックス１１４中でのシリコンの拡散／移動速度は、プロセス９の温度および／またはマトリックス１１４中のＳｉの濃度勾配（たとえば、マトリックス１１４中のＳｉの濃度は、注入ガス１３との反応によってこの合金材料１６の表面付近で最初に貧化し、それにより、合金材料１６の外表面と内部との間にマトリックス１１４中のシリコンについての濃度勾配が生じる）などの多くのパラメータに依存することも認められる。
【０１２６】
原子拡散は拡散プロセスであり、それにより、固体材料１６中の原子のランダムな熱活性化運動が原子の正味の移動をもたらす。移動の速度は、拡散係数および濃度勾配１３８によって左右される。マトリックス１１４の結晶固体状態では、結晶格子１１４内でのＳｉの拡散は、格子間メカニズムおよび／または置換型メカニズムの何れかによって起こり、格子拡散と呼ばれる。格子間拡散では、拡散物質（たとえば、金属−Ｓｉ合金中のＳｉ）は他の結晶元素の格子構造の間に拡散する。置換式格子拡散（たとえば自己拡散）では、Ｓｉ原子はマトリックス１１４中の他の原子と場所を交換することによって移動しうる。置換式格子拡散は、多くの場合、結晶格子１１４全体にわたる空格子点の利用能に依存する。迅速であり、本質的にランダムな飛躍（ジャンプ拡散）によって、拡散するＳｉ原子はマトリックス１１４中の空格子点から空格子点へ移動する。
【０１２７】
空格子点の普及率（prevalence）はアレニウスの式にしたがって増加するので、結晶固体状態の拡散の速度は温度と共に上昇しうる。欠陥のない結晶マトリックス１１４中の単一の原子に対して、Ｓｉ原子の移動は、「ランダムウォーク」モデルによって説明できる。三次元では、長さαのｎ回のジャンプののち、原子が平均して予め定義した距離を移動するであろうことが示される。多結晶マトリックス１１４材料１６中のＳｉの原子拡散は、短絡拡散メカニズムを含みうる。たとえば、粒界および転位などの或る結晶１１４欠陥に沿ってより開いた空間が存在し、それによりＳｉ元素の拡散のためのより低い活性化エネルギーを許容する。それゆえに、多結晶１１４材料１６における原子拡散は、多くの場合、格子と粒界拡散係数との組み合わせである有効拡散係数を使用してモデル化される。一般に、表面拡散は粒界拡散よりも非常に速く起こり、粒界拡散は格子拡散よりも非常に速く起こる。
【０１２８】
それゆえに、シリコンは、他の不純物元素（搬送ガス１５中への導入／混入が望ましくない元素）よりも、金属−シリコン中で著しく速い拡散速度を有することが知られているので、遅く移動する方の不純物元素はバルク材料１６中にトラップされ、マトリックス１４中のシリコンは反応のための表面１３６へ優先的に拡散する。過剰なシリコン（すなわち晶子１２０）を有する合金とは対照的に、マトリックス１１４からのシリコン元素が貧化すると、マトリックス１１４中には、大きな空洞（たとえばクラック１２２）ではなく、カーケンドル空隙のみが主に形成する。表面シリコンとプロセスガス１３との反応は、濃度勾配１３８を生じさせ、それにより表面１３６への方向にシリコンを拡散させる。表面１３６で入手可能なリシコンの量は固体状態拡散の速度によって定義されるので、プロセス９の温度が低過ぎる場合には表面１３６での未使用シリコンの補充が低過ぎとなるように、塩素処理プロセス９の間の温度Ｔは適切に選択される。温度が高すぎる場合、十分な量のシリコンと共に、不純物がマトリックス１１４を通って移動し、定義された不純物閾値を越える濃度で搬送ガス１５中に望まれずに含まれることがある。原理的に、プロセス９は、２００℃から合金材料１６の融点（たとえば、Ｃｕ−Ｓｉ合金の場合、共晶合金材料１６の融点Ｔmpは約８００℃である）までの間にあるいかなる温度でも動作することができる。たとえば、２００℃が、シリコンの拡散が定義された最低拡散閾値未満となるところの下限温度境界の一例でありうる。
【０１２９】
所望される金属シリコン合金材料１６（たとえばＣｕ−Ｓｉ）の場合、およそ共晶または亜共晶の合金材料１６を、加熱手段６によって、トリクロロシランまたは他のガス１３の形成のためには選択された温度範囲（たとえば、２５０℃−５５０℃、３００℃−５００℃、３５０℃−４５０℃、３７５℃−４２５℃、２５０℃−３００℃、３５０℃−５５０℃、２５０℃−３００℃、４００℃−５００℃、４００℃−５５０℃）の間まで加熱し、四塩化ケイ素または他のガス１３が好ましい場合にはより高い温度（たとえば、４５０℃−Ｔmp、５００℃−Ｔmp、５５０℃−Ｔmp、６００℃−Ｔmp、６５０℃−Ｔmp、７００℃−Ｔmp、７５０℃−Ｔmp、８００℃−Ｔmp）まで加熱する。プロセス９の圧力は、たとえば、１−６ｂａｒの範囲内にありうる。さらに、他の金属シリコン合金材料１６（Ｃｕ−Ｓｉ以外）構造においてマトリックス１１４を通してのシリコンの拡散を促進する／最大にするように、温度および圧力のプロセスパラメータを調節することができる。
【０１３０】
堆積シリコン２７の性質
図１５ａ、ｂを参照すると、共晶銅−シリコンをソース材料として使用して（１２ａ）および過共晶合金を使用して（シリコン濃度３０％、１２ｂ）精製されたシリコン２７の抵抗率が示されている。それぞれ過共晶または共晶の銅−シリコン合金材料１６を使用することによって塩素処理領域１２で製造したクロロシラン（すなわちトリクロロシラン）を分解させることによって、シリコン２７を熱いフィラメント上に堆積させた。堆積後、ポリシリコンのロッド２７を切断して切片にし、４点プローブによって半径方向の抵抗率プロファイル２５０を測定した。（注：５０／１００オームｃｍよりも大きな抵抗率値は５０／１００オームｃｍとした。なぜなら、バルクの抵抗率が測定できるところまでの範囲をこれが大まかに示すからである；５０／１００オームｃｍを上回ると、表面条件および粒界の影響が顕著になる。）共晶の銅−シリコンは、過共晶のそれよりも著しく優れたフィルタ効果／ゲッタリング効果を示し、抵抗率値２５０は堆積されたシリコン２７の厚さ全体にわたって実質的に一定でいた。平均的に、共晶材料から堆積させた材料は、材料スライスの選択された厚さＴの場所で、過共晶材料から堆積させたシリコン２７の抵抗率と比較して約一桁大きい抵抗率を示す。（記：第１の３−４ｍｍの半径のところは、シリコンは堆積しておらず、元のフィラメントである）。したがって、少なくとも部分的にプロセス９の間のマトリックス１１４のフィルタリング効果のおかげで、堆積させたシリコン２７の抵抗率は、この堆積させたシリコン２７の厚さ全体にわたって、選択された最小抵抗率閾値よりも上に維持されることが認められる。
【０１３１】
装置１０の動作例
図４、図１２を参照すると、シリコンを精製するための装置１０（図４を参照のこと）を使用する方法２３０の例が示されており、この例は：注入ガス１３を、それぞれの金属シリコン合金について定義されたシリコンの共晶重量パーセント以下のシリコン重量パーセントを有する金属シリコン合金材料１６と反応させる工程２３２と；金属シリコン合金材料１６の原子マトリックス１１４から得られるシリコンを含む化学蒸気搬送ガス１５を生成させる工程２３４と；シリコンの堆積を促進するように構成されたフィラメント１６へ蒸気搬送ガス１５を流す工程２３６と；化学蒸気搬送ガス１５からフィラメント上へとシリコン２７を精製された形態で堆積させる工程とを含んでいる。
【０１３２】
図４、図１２を参照すると、シリコン堆積１１によるシリコン精製における使用のための化学蒸気搬送ガス１５を製造する方法の例２４０が示されており、この例は：注入ガス１３を、それぞれの金属シリコン合金について定義されたシリコンの共晶重量パーセント以下のシリコン重量パーセントを有する金属シリコン合金材料１６と反応させる工程２４２と；金属シリコン合金材料１６の原子マトリックス１１４から得られるシリコンを含む化学気相搬送ガス１５を生成させる工程２４４と；蒸気搬送ガス１５を後段のシリコン堆積１１での使用のために排出する工程２４６工程とを含んでいる。
【０１３３】
プロセス８前後での合金材料１６の結果の例
図１０ａ、ｂを参照すると、蒸気生成プロセス９（図４を参照のこと）に施される前後での共晶銅−シリコンピース１６の概略的な微視的構造が示されている。図１０ａでは、鋳造後、共晶の銅−シリコン合金材料１６は、均一な組成である（たとえば、銅マトリック１４中にシリコンが均質に分布している単一相）。図１０ｂでは、塩素処理領域１２でのシリコンの抽出後：共晶（または亜共晶組成の場合はこれと類似したもの）がそのまま残っており、合金材料１６は、領域１２に挿入されたその元の形状を見かけ上変えていない。合金材料１６からシリコンの抽出の間、図１０ａでは、シリコンが合金材料１６の表面１３６にマトリックス１４を通って拡散し、ここで注入ガス１３と反応する。蒸気生成プロセスの要件に関してシリコンが実質的に貧化すると、マトリックス中のシリコンの濃度が合金材料１６の外表面から合金材料１４の内部１４０（たとえば、中央領域）にかけて増加するような、マトリックス１４に内在するシリコン残留物の勾配１３８を合金材料１６は含む。
【０１３４】
合金材料１６の内部１４０での何らかのシリコン晶子の存在（図８ａを参照のこと）は、合金材料１６を通って拡散し、注入ガス１３との後段の相互作用のための表面１３６に達するに違いないであろう。したがって、元々マトリックス１４に内在していたＳｉの表面１３６への拡散（たとえばマトリックス拡散）のおよび注入ガス１３との後段の相互作用の速度は、元々マトリックス１４に内在していなかったＳｉ（たとえば晶子１２０，図８ａを参照のこと）の表面１３６への拡散（たとえば材料拡散）の速度および注入ガス１３との後段の相互作用とは異なるであろうことが認められる。所定の場合には、晶子１２０中のＳｉとの間の所望の相互作用は、上で説明した膨張／クラック生成による合金材料１６の分解によって優先的に起こりうるものであり、そのため、必ずしも合金材料１６を通しての拡散によるものではない（すなわち、クラックが埋没している晶子１２０を注入ガス１３に曝す）。
【０１３５】
例
以下の例は、クロロシランガス１３の製造９でのおよびその後段の高純度シリコン２７の製造１１での使用のための共晶および亜共晶の銅−シリコン合金材料１６の性質および挙動を説明する。これらは単に例であって、何ら限定するものではなく、特に、金属シリコンマトリック１１４以外の過剰なシリコン（たとえば、析出した晶子１２０）の定義された非存在を有する所望の金属シリコンの亜共晶および共晶の合金材料１６の精神を順守して金属シリコン合金材料１６において使用できる様々な金属を意味する。
【０１３６】
例１
共晶銅−シリコン（８×８×１．５ｃｍ）のスラブを鋳造し、重量を測定して、それを大気（通所の研究室雰囲気）に曝した。比較として、４０ｗｔ％シリコンのシリコン濃度を有し寸法が類似した過共晶のスラブを鋳造して、前記共晶のそれと同じように処理した。参照として、純銅のプレートを使用した。３つの異なるピースの重量を３ヶ月の期間にわたって測定した（図６を参照のこと）。過共晶合金スラブは、時間の経過と共に連続した重量の増加を示した（３ヵ月後、重量は１グラムよりも大きく増加し、このピースの初期重量は約４００ｇであった）が、共晶銅−シリコンでは著しい変化は認められなかった。これは過共晶合金が酸素および／または水分を連続的に吸収することを示しており、増加した重量の量は連続的な酸化が起こっていることを示している。鋳造した過共晶合金スラブの顕微鏡写真は、微視的なクラックの激しいネットワークを示し、これは酸化のための大きな表面を提供する。さらに、酸化は体積変化／膨張をもたらし、これがより多くのクラックを生じさせ、それによりさらなる酸化を促進することが想定されうる。共晶（さらには亜共晶）の材料は鋳造の間に優先的に微視的クラックを形成しないので、酸化は、スラブ１６の表面自体でのみ起こりえて、材料１６のバルクの中には浸透しない。
【０１３７】
例２
共晶および過共晶（３０ｗｔ％のシリコン）組成の２つのスラブに通常の大気を曝し、特別な処理は適用しなかった。約６ヶ月の保管期間のあと、過共晶スラブはその保全性を失って崩れ落ち、共晶スラブは変化せず、その固体構造を見かけ上では維持していた。
【０１３８】
例３
３ｍｍの厚さおよび２０×１０ｃｍの長さの共晶のプレートを黒鉛鋳型で鋳造した。このプレートはクラックを含まないで製造することができた。比較として、類似した幾何の過共晶プレート（３０ｗｔ％および４０ｗｔ％）は常に深刻なクラック形成と破断とをもたらし、これは共晶マトリックス１１４に散在する晶子１２０との異なる熱膨張係数とを原因とする応力によって少なくとも部分的に生じた。
【０１３９】
例４
８×８×１．５ｃｍの大きさの共晶スラブ（ブリック）を塩素処理反応器内に設置した（“Method and Apparatus for Silicon Refinement”の出願を参照のこと）。共晶の銅スラブの総量は４０ｋｇであり、プロセスガスとの反応の間の塩素処理反応器内の温度は３００ないし４００℃の範囲内にあった。製造したクロロシランをさらなる精製なしに堆積反応器内に送った（“Method and Apparatus for Silicon Refinement”の出願を参照のこと）。９０時間の期間をかけて、４ｋｇのシリコンを共晶スラブから抽出し、別の堆積チャンバ内に設置した加熱シリコンフィラメント上に堆積させた。平均堆積速度は４４ｇ／時であった。堆積後、４点プローブを使用して、堆積させたポリシリコンロッドの半径方向の抵抗率プロファイルを測定した。半径全体にわたって、抵抗率は１００オームｃｍ以上の範囲内にあり、これは共晶の銅−シリコンによる非常に効率的な不純物ゲッタリングを示している（図１５ａを参照のこと）。塩素処理全体にかけて、共晶の銅−シリコンスラブは、その物理的形状に見かけ上変化がなく、このプロセスの後、それらは完全に無傷であり、それらの物理的な構造保全性を保持していた。
【０１４０】
比較として、４０ｗｔ％シリコンの過共晶合金を類似した方法で鋳造し、同様の塩素処理プロセス９において温度およびガス組成に関して類似した条件下で使用した。使用した過共晶合金の重量は２６ｋｇであった。製造したクロロシランをさらなる精製なしに堆積プロセス１１内へ送った。総量で５．４ｋｇのシリコンを堆積させ、平均の堆積速度は４６ｇ／時間であった。堆積させたポリシリコンの半径にわたっての対応する抵抗率プロファイルは、特にスライスのエッジに向けて著しく低い抵抗率を示した（図１２ｂ）。これは、電気的に活性な不純物（すなわち、化学分析によって確かめられるようなホウ素）に対するゲッタリング効果が、過共晶合金の場合、共晶および／または亜共晶のそれと比べて低いことを明らかに示している。塩素処理プロセスの間、過共晶スラブは膨潤し、その大部分が崩れ落ちて、激しい量の粉末を形成した。
【０１４１】
例５
亜共晶スラブ（イータ相，１２ｗｔ％のシリコン）を鋳造して、塩素処理反応器内に設置した。塩素処理の間の温度は、２７０ないし４５０℃の範囲内にあった。５４ｋｇの亜共晶の銅−シリコンを使用した。製造したクロロシランをさらなる精製なしに堆積反応器の中に送った。１１７時間のうちに、４ｋｇのポリシリコンを加熱フィラメント上に堆積させた。亜共晶スラブはその形状を変化させず、シリコンの抽出後、スラブの保全性は完全に得られた。実質的な粉末化も膨潤も認められなかった。
【０１４２】
本発明を例示的実施形態および例を参照しながら説明してきたが、この説明が限定的な意味で解釈されることを意図していない。したがって、この説明を参照すれば、例示した実施形態の様々な変更、および本発明の他の実施形態は当業者に明らかにであろう。それゆえに、添付する特許請求の範囲がこのような変更または実施形態を包含することが考えられる。さらに、請求項の全てはそれにより好ましい実施形態の説明に参照によって組み込まれる。
【０１４３】
ここで参照したあらゆる刊行物、特許および特許出願は、各個々の刊行物、特許または特許出願が、参照することによりその全体が組み込まれていることが明確に且つ個々に示されているかのように、参照することによりそれらの全体が組み込まれている。
【図１】
2012515130.tif 000003
【図２】
2012515130.tif 000004
【図３】
2012515130.tif 000005
【図４】
2012515130.tif 000006
【図５】
2012515130.tif 000007
【図６】
2012515130.tif 000008
【図７】
2012515130.tif 000009
【図８ａ】
2012515130.tif 000010
【図８ｂ】
2012515130.tif 000011
【図９】
2012515130.tif 000012
【図１０ａ】
2012515130.tif 000013
【図１０ｂ】
2012515130.tif 000014
【図１１】
2012515130.tif 000015
【図１２】
2012515130.tif 000016
【図１３】
2012515130.tif 000017
【図１４】
2012515130.tif 000018
【図１５ａ】
2012515130.tif 000019
【図１５ｂ】
2012515130.tif 000020
【国際調査報告】
2012515130.tif 000021
2012515130.tif 000022